(57)【要約】（Ａ）ポリフェニレンスルフィド樹脂、（Ｂ）アミノ基含有化合物、（Ｃ）エポキシ基を含有するエラストマーを配合してなる樹脂組成物であって、その樹脂組成物からなる成形品を透過型電子顕微鏡により観察したモルフォロジーにおいて、（Ａ）ポリフェニレンスルフィド樹脂が連続相を、（Ｂ）アミノ基含有化合物および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。弾性率が低く柔軟で、高靭性が発現するとともに、耐熱老化性に優れたポリフェニレンスルフィド樹脂組成物およびそれを用いた中空成形品を得ることができる。【特許請求の範囲】
【請求項１】
（Ａ）ポリフェニレンスルフィド樹脂、（Ｂ）アミノ基含有化合物、および（Ｃ）エポキシ基を含有するエラストマーを配合してなる樹脂組成物であって、その樹脂組成物からなる成形品を透過型電子顕微鏡により観察したモルフォロジーにおいて、（Ａ）ポリフェニレンスルフィド樹脂が連続相を、（Ｂ）アミノ基含有化合物および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。
【請求項２】
（Ａ）ポリフェニレンスルフィド樹脂１００重量部に対して、（Ｂ）アミノ基含有化合物０．０１〜２００重量部、および（Ｃ）エポキシ基を含有するエラストマー１〜２００重量部を配合してなる請求項１に記載のポリフェニレンスルフィド樹脂組成物。
【請求項３】
（Ａ）ポリフェニレンスルフィド樹脂、（Ｂ）アミノ基含有化合物、（Ｃ）エポキシ基を含有するエラストマーの合計を１００重量％としたとき、（Ｃ）エポキシ基を含有するエラストマーの配合量が３０重量％を超え、７０重量％以下である請求項１または２に記載のポリフェニレンスルフィド樹脂組成物。
【請求項４】
（Ｂ）アミノ基含有化合物がポリアミド樹脂である請求項１〜３のいずれかに記載のポリフェニレンスルフィド樹脂組成物。
【請求項５】
（Ａ）ポリフェニレンスルフィド樹脂１００重量部に対して、さらに（Ｄ）官能基を含有しないエラストマーを（Ｃ）エポキシ基を含有するエラストマーとの合計が２００重量部以下になるように配合してなる請求項１〜４のいずれかに記載のポリフェニレンスルフィド樹脂組成物。
【請求項６】
前記分散相において、（Ｃ）エポキシ基を含有するエラストマーの分散相内に（Ｂ）アミノ基含有化合物が二次分散相を形成している請求項１〜５のいずれかに記載のポリフェニレンスルフィド樹脂組成物。
【請求項７】
前記ポリフェニレンスルフィド樹脂組成物が、内燃機関の排気凝縮水に触れる吸気ダクト用のポリフェニレンスルフィド樹脂組成物である請求項１〜６のいずれかに記載のポリフェニレンスルフィド樹脂組成物。
【請求項８】
請求項１〜７のいずれかに記載のポリフェニレンスルフィド樹脂組成物からなる成形品。
【請求項９】
前記成形品が中空成形品である請求項８に記載の成形品。
【請求項１０】
前記中空成形品が内燃機関の排気凝縮水に触れるダクトである請求項９に記載の成形品。
【請求項１１】
前記ダクトが吸気ダクトである請求項１０に記載の成形品。
【請求項１２】
前記吸気ダクトが、過給機エンジン用の吸気ダクトである請求項１１に記載の成形品。
【請求項１３】
前記過給機エンジン用の吸気ダクトが、ターボチャージャーまたはスーパーチャージャーからインタークーラーの間を繋ぐダクトである請求項１２に記載の成形品。
【発明の詳細な説明】
【技術分野】
【０００１】
本発明は、高柔軟かつ高靭性でありながら、耐熱老化性、耐薬品性に優れたポリフェニレンスルフィド樹脂組成物およびそれを用いた中空成形品に関するものである。
【背景技術】
【０００２】
近年、自動車部品としてエンジンルーム内のダクト類を樹脂化し、軽量化による燃費向上を図る方法が普及してきており、現在、主としてポリアミド系材料が使用されている。【０００３】
一方、環境低負荷の観点から、ＮＯｘ発生量を抑制すると同時に、ポンピングロス低減による燃費向上を目的として、内燃機関から発生する排気ガスを吸気ダクトへ還流する排気ガス再循環機構を取り入れた自動車が普及している。この場合、通常の機構よりも吸気ダクト内が酸に曝されると共に、高温、高圧環境となり、従来の樹脂製ダクトでは、耐久性が十分保持できずに、靱性、柔軟性、強度が低下してしまう結果、ダクトの割れや破裂が起こる課題があり、より耐熱性、耐熱老化性、耐薬品性、靭性に優れた材料が検討されていた。さらに、特に近年は、エンジンルーム内の小スペース化に伴い、組み付け性向上、振動吸収などの観点から、耐熱性、耐熱老化性、耐薬品性に加えて、柔軟性も兼備する材料が求められている。【０００４】
ポリフェニレンスルフィド（以下ＰＰＳと略すことがある）樹脂は、優れた耐熱性、耐薬品性、難燃性、電気絶縁性、耐湿熱性など、エンジニアリングプラスチックとして好適な性質を有していることから、電気・電子部品、通信機器部品、自動車部品などに幅広く利用されている。一方、ＰＰＳ樹脂は堅くて脆いため、ＰＰＳ樹脂にエラストマーを配合して柔軟性、靭性を改良する検討がこれまで多数報告されている。しかし、多くの場合、エラストマーの配合量は少量であるため、一定の柔軟性しか得られず、成形品を自由に折り曲げて使用するなどの柔軟材料としての用途への展開には限界があった。また、高い柔軟性を付与するために、エラストマー配合量を増量したとしても、エラストマー相が連続相、ポリフェニレンスルフィド相が分散相となる相構造を形成してしまうため、エラストマーに起因する特性が強く発現し、ＰＰＳ樹脂本来の優れた耐熱性や耐薬品性が犠牲になる他、高温熱処理後の機械特性が著しく低下する等の新たな課題が生じてしまう。【０００５】
このような課題に対して、ＰＰＳの柔軟性や靭性を改良する手法として、例えば、特定の溶融粘度とクロロホルム抽出量を有するポリフェニレンスルフィド樹脂とオレフィン系樹脂からなる組成物が検討されている（例えば、特許文献１参照）。【０００６】
また、靭性、耐薬品性に優れる材料として、例えば、ポリフェニレンスルフィド樹脂とポリアミド樹脂とエポキシ基含有共重合体からなる樹脂組成物が検討されている（例えば、特許文献２参照）。【０００７】
さらに、靭性、耐衝撃性、耐薬品性に優れる材料として、例えば、ポリフェニレンスルフィド樹脂とポリアミド樹脂とエラストマーからなり、ポリフェニレンスルフィド樹脂が連続相、ポリアミド樹脂が分散相を形成し、かつポリアミド樹脂の分散相中に、酸変性エチレン／αオレフィン共重合体エラストマーが分散した樹脂組成物が検討されている（例えば、特許文献３参照）。【０００８】
また、機械強度、耐冷媒衝撃性に優れたブロー中空成形品用材料として、例えば、特定のカルボキシル基量と溶融粘度を有するポリアリーレンスルフィド樹脂とエポキシ基を有するポリオレフィンからなる樹脂組成物およびブロー中空成形品が検討されている（例えば、特許文献４参照）。【０００９】
さらに、靭性、耐薬品性、表面平滑性に優れ、中空成形品に好適な材料として、例えば、ポリフェニレンスルフィド樹脂とポリアミド樹脂及び／または飽和ポリエステル樹脂とのエラストマーからなる樹脂組成物が検討されている（例えば、特許文献５参照）。
【先行技術文献】
【特許文献】
【００１０】
【特許文献１】特開２００４−２１７８８８号公報
【特許文献２】特開平３−０５６５６１号公報
【特許文献３】特開２００４−０５９７５７号公報
【特許文献４】国際公開第２０１１−１４８９２９号
【特許文献５】特開平１０−２９８４３１号公報
【発明の概要】
【発明が解決しようとする課題】
【００１１】
しかしながら、特許文献１に記載された樹脂組成物は、エラストマーの配合量が少ないため、柔軟性に劣る課題があった。【００１２】
特許文献２に記載された樹脂組成物は靭性、耐薬品性に優れるものの、その目的はポリフェニレンスルフィド樹脂とポリアミド樹脂の特性の兼備であり、故に、エポキシ基含有共重合体は、ポリフェニレンスルフィド樹脂とポリアミド樹脂の相溶性を向上させるために少量しか添加しておらず柔軟性は不十分であった。【００１３】
さらに、特許文献３に記載された樹脂組成物は、靭性、耐衝撃性に優れ、一定の柔軟性を有するものの、エラストマー配合量が少ないため、十分な柔軟性を有しているとは言いがたく、また、１５０℃以上の高温で長時間処理した際や、酸性条件下で長時間処理した際に、熱老化が進行し易く、靱性、柔軟性、強度が大幅に低下してしまう課題があった。【００１４】
特許文献４に記載されたブロー中空成形用樹脂組成物は、機械強度、耐冷媒衝撃性に優れるものの、エラストマー配合量が少ないため、十分な柔軟性を有しているとは言いがたい。【００１５】
特許文献５に記載された樹脂組成物は、靭性、耐衝撃性に優れるものの、エラストマーの配合量が少ないため、柔軟性に劣る課題があった。
【課題を解決するための手段】
【００１６】
そこで本発明者らは、上記の課題を解決すべく鋭意検討した結果、ポリフェニレンスルフィド樹脂とアミノ基含有化合物とエポキシ基を含有するエラストマーからなる樹脂組成物において、引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）を１．０ＭＰａ以上１０００ＭＰａ以下の範囲としながら、ポリフェニレンスルフィド樹脂が連続相を、アミノ基含有化合物およびエポキシ基を含有するエラストマーが分散相を形成する相構造を構築することにより、従来技術では難しかった高い柔軟性、靭性とともに飛躍的に優れた耐熱性、耐薬品性、耐熱老化性が両立することを見出し、本発明に至った。【００１７】
すなわち、本発明は以下の構成を有するものである。
１．（Ａ）ポリフェニレンスルフィド樹脂、（Ｂ）アミノ基含有化合物、および（Ｃ）エポキシ基を含有するエラストマーを配合してなる樹脂組成物であって、その樹脂組成物からなる成形品を透過型電子顕微鏡により観察したモルフォロジーにおいて、（Ａ）ポリフェニレンスルフィド樹脂が連続相を、（Ｂ）アミノ基含有化合物および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。
２．（Ａ）ポリフェニレンスルフィド樹脂１００重量部に対して、（Ｂ）アミノ基含有化合物０．０１〜２００重量部、および（Ｃ）エポキシ基を含有するエラストマー１〜２００重量部を配合してなる前記１に記載のポリフェニレンスルフィド樹脂組成物。
３．（Ａ）ポリフェニレンスルフィド樹脂、（Ｂ）アミノ基含有化合物、（Ｃ）エポキシ基を含有するエラストマーの合計を１００重量％としたとき、（Ｃ）エポキシ基を含有するエラストマーの配合量が３０重量％を超え、７０重量％以下である前記１または２に記載のポリフェニレンスルフィド樹脂組成物。
４．（Ｂ）アミノ基含有化合物がポリアミド樹脂である前記１〜３のいずれかに記載のポリフェニレンスルフィド樹脂組成物。
５．（Ａ）ポリフェニレンスルフィド樹脂１００重量部に対して、さらに（Ｄ）官能基を含有しないエラストマーを（Ｃ）エポキシ基を含有するエラストマーとの合計が２００重量部以下になるように配合してなる前記１〜４のいずれかに記載のポリフェニレンスルフィド樹脂組成物。
６．前記分散相において、（Ｃ）エポキシ基を含有するエラストマーの分散相内に（Ｂ）アミノ基含有化合物が二次分散相を形成している前記１〜５のいずれかに記載のポリフェニレンスルフィド樹脂組成物。
７．前記ポリフェニレンスルフィド樹脂組成物が、内燃機関の排気凝縮水に触れる吸気ダクト用のポリフェニレンスルフィド樹脂組成物である前記１〜６のいずれかに記載のポリフェニレンスルフィド樹脂組成物。
８．前記１〜７のいずれかに記載のポリフェニレンスルフィド樹脂組成物からなる成形品。
９．前記成形品が中空成形品である前記８に記載の成形品。
１０．前記中空成形品が内燃機関の排気凝縮水に触れるダクトである前記９に記載の成形品。
１１．前記ダクトが吸気ダクトである前記１０に記載の成形品。
１２．前記吸気ダクトが、過給機エンジン用の吸気ダクトである前記１１に記載の成形品。
１３．前記過給機エンジン用の吸気ダクトが、ターボチャージャーまたはスーパーチャージャーからインタークーラーの間を繋ぐダクトである前記１２に記載の成形品。
【発明の効果】
【００１８】
本発明によれば、弾性率が非常に低く柔軟で高い靭性を発現しながら、耐熱老化性、耐薬品性が飛躍的に向上したポリフェニレンスルフィド樹脂組成物が得られる。これら特性は、はめ合わせや、折り曲げて使用するチューブ、ホース類、とりわけ高温、振動下で使用される自動車エンジン周りのダクト、ホースなどの用途に好適である。
【発明を実施するための形態】
【００１９】
以下、本発明をさらに詳細に説明する。
【００２０】
本発明に用いられる（Ａ）ポリフェニレンスルフィド樹脂（以下、ＰＰＳ樹脂と略すことがある）とは、下記構造式で示される繰り返し単位を有する重合体である。
【００２１】
【化１】
2018003700.tif 000002
【００２２】
耐熱性の観点からは上記構造式で示される繰り返し単位を含む重合体を７０モル％以上、更には９０モル％以上含む重合体が好ましい。また（Ａ）ＰＰＳ樹脂はその繰り返し単位の３０モル％未満程度が、下記の構造を有する繰り返し単位等で構成されていてもよい。
【００２３】
【化２】
2018003700.tif 000003
【００２４】
かかる構造を一部有する（Ａ）ＰＰＳ共重合体は、融点が低くなるため、このような樹脂組成物は成形性の点で有利となる。
【００２５】
本発明で用いられる（Ａ）ＰＰＳ樹脂の溶融粘度に特に制限はないが、より優れた靱性を得る意味からその溶融粘度は高い方が好ましい。例えば３０Ｐａ・ｓを越える範囲が好ましく、５０Ｐａ・ｓ以上がより好ましく、１００Ｐａ・ｓ以上がさらに好ましい。上限については溶融流動性保持の点から６００Ｐａ・ｓ以下であることが好ましい。
【００２６】
なお、本発明における溶融粘度は、３１０℃、剪断速度１０００／ｓの条件下、東洋精機製キャピログラフを用いて測定した値である。
【００２７】
以下に、本発明に用いる（Ａ）ＰＰＳ樹脂の製造方法について説明するが、上記構造の（Ａ）ＰＰＳ樹脂が得られれば下記方法に限定されるものではない。
【００２８】
まず、製造方法において使用するポリハロゲン化芳香族化合物、スルフィド化剤、重合溶媒、分子量調節剤、重合助剤および重合安定剤の内容について説明する。
【００２９】
［ポリハロゲン化芳香族化合物］
ポリハロゲン化芳香族化合物とは、１分子中にハロゲン原子を２個以上有する化合物をいう。具体例としては、ｐ−ジクロロベンゼン、ｍ−ジクロロベンゼン、ｏ−ジクロロベンゼン、１，３，５−トリクロロベンゼン、１，２，４−トリクロロベンゼン、１，２，４，５−テトラクロロベンゼン、ヘキサクロロベンゼン、２，５−ジクロロトルエン、２，５−ジクロロ−ｐ−キシレン、１，４−ジブロモベンゼン、１，４−ジヨードベンゼン、１−メトキシ−２，５−ジクロロベンゼンなどのポリハロゲン化芳香族化合物が挙げられ、好ましくはｐ−ジクロロベンゼンが用いられる。また、異なる２種以上のポリハロゲン化芳香族化合物を組み合わせて共重合体とすることも可能であるが、ｐ−ジハロゲン化芳香族化合物を主要成分とすることが好ましい。
【００３０】
ポリハロゲン化芳香族化合物の使用量は、加工に適した粘度の（Ａ）ＰＰＳ樹脂を得る点から、スルフィド化剤１モル当たり０．９から２．０モル、好ましくは０．９５から１．５モル、更に好ましくは１．００５から１．２モルの範囲が例示できる。
【００３１】
［スルフィド化剤］
スルフィド化剤としては、アルカリ金属硫化物、アルカリ金属水硫化物、および硫化水素が挙げられる。
【００３２】
アルカリ金属硫化物の具体例としては、例えば硫化リチウム、硫化ナトリウム、硫化カリウム、硫化ルビジウム、硫化セシウムおよびこれら２種以上の混合物を挙げることができ、なかでも硫化ナトリウムが好ましく用いられる。これらのアルカリ金属硫化物は、水和物または水性混合物として、あるいは無水物の形で用いることができる。
【００３３】
アルカリ金属水硫化物の具体例としては、例えば水硫化ナトリウム、水硫化カリウム、水硫化リチウム、水硫化ルビジウム、水硫化セシウムおよびこれら２種以上の混合物を挙げることができ、なかでも水硫化ナトリウムが好ましく用いられる。これらのアルカリ金属水硫化物は、水和物または水性混合物として、あるいは無水物の形で用いることができる。
【００３４】
また、アルカリ金属水硫化物とアルカリ金属水酸化物から、反応系においてｉｎ  ｓｉｔｕで調製されるアルカリ金属硫化物も用いることができる。また、アルカリ金属水硫化物とアルカリ金属水酸化物からアルカリ金属硫化物を調整し、これを重合槽に移して用いることができる。
【００３５】
あるいは、水酸化リチウム、水酸化ナトリウムなどのアルカリ金属水酸化物と硫化水素から反応系においてｉｎ  ｓｉｔｕで調製されるアルカリ金属硫化物も用いることができる。また、水酸化リチウム、水酸化ナトリウムなどのアルカリ金属水酸化物と硫化水素からアルカリ金属硫化物を調整し、これを重合槽に移して用いることができる。
【００３６】
仕込みスルフィド化剤の量は、脱水操作などにより重合反応開始前にスルフィド化剤の一部損失が生じる場合には、実際の仕込み量から当該損失分を差し引いた残存量を意味するものとする。
【００３７】
なお、スルフィド化剤と共に、アルカリ金属水酸化物および／またはアルカリ土類金属水酸化物を併用することも可能である。アルカリ金属水酸化物の具体例としては、例えば水酸化ナトリウム、水酸化カリウム、水酸化リチウム、水酸化ルビジウム、水酸化セシウムおよびこれら２種以上の混合物を好ましいものとして挙げることができる。アルカリ土類金属水酸化物の具体例としては、例えば水酸化カルシウム、水酸化ストロンチウム、水酸化バリウムなどが挙げられ、なかでも水酸化ナトリウムが好ましく用いられる。
【００３８】
スルフィド化剤として、アルカリ金属水硫化物を用いる場合には、アルカリ金属水酸化物を同時に使用することが特に好ましいが、この使用量はアルカリ金属水硫化物１モルに対し０．９５から１．２０モル、好ましくは１．００から１．１５モル、更に好ましくは１．００５から１．１００モルの範囲が例示できる。
【００３９】
［重合溶媒］
重合溶媒としては有機極性溶媒を用いるのが好ましい。具体例としては、Ｎ−メチル−２−ピロリドン、Ｎ−エチル−２−ピロリドンなどのＮ−アルキルピロリドン類、Ｎ−メチル−ε−カプロラクタムなどのカプロラクタム類、１，３−ジメチル−２−イミダゾリジノン、Ｎ，Ｎ−ジメチルアセトアミド、Ｎ，Ｎ−ジメチルホルムアミド、ヘキサメチルリン酸トリアミド、ジメチルスルホン、テトラメチレンスルホキシドなどに代表されるアプロチック有機溶媒、およびこれらの混合物などが挙げられ、これらはいずれも反応の安定性が高いために好ましく使用される。これらのなかでも、特にＮ−メチル−２−ピロリドン（以下、ＮＭＰと略記することもある）が好ましく用いられる。
【００４０】
有機極性溶媒の使用量は、スルフィド化剤１モル当たり２．０モルから１０モル、好ましくは２．２５から６．０モル、より好ましくは２．５から５．５モルの範囲が選ばれる。
【００４１】
［分子量調節剤］
生成する（Ａ）ＰＰＳ樹脂に反応性の末端を形成させるか、あるいは重合反応や分子量を調節するなどのために、モノハロゲン化合物（必ずしも芳香族化合物でなくともよい）を、上記ポリハロゲン化芳香族化合物と併用することができる。
【００４２】
［重合助剤］
比較的高重合度の（Ａ）ＰＰＳ樹脂をより短時間で得るために重合助剤を用いることも好ましい態様の一つである。ここで重合助剤とは得られる（Ａ）ＰＰＳ樹脂の粘度を増大させる作用を有する物質を意味する。このような重合助剤の具体例としては、例えば有機カルボン酸塩、水、アルカリ金属塩化物、有機スルホン酸塩、硫酸アルカリ金属塩、アルカリ土類金属酸化物、アルカリ金属リン酸塩およびアルカリ土類金属リン酸塩などが挙げられる。これらは単独であっても、また２種以上を同時に用いることもできる。なかでも、有機カルボン酸塩、水、およびアルカリ金属塩化物が好ましく、さらに有機カルボン酸塩としてはアルカリ金属カルボン酸塩が、アルカリ金属塩化物としては塩化リチウムが好ましい。
【００４３】
上記アルカリ金属カルボン酸塩とは、一般式Ｒ（ＣＯＯＭ）ｎ（式中、Ｒは、炭素数１〜２０を有するアルキル基、シクロアルキル基、アリール基、アルキルアリール基またはアリールアルキル基である。Ｍは、リチウム、ナトリウム、カリウム、ルビジウムおよびセシウムから選ばれるアルカリ金属である。ｎは１〜３の整数である。）で表される化合物である。アルカリ金属カルボン酸塩は、水和物、無水物または水溶液としても用いることができる。アルカリ金属カルボン酸塩の具体例としては、例えば、酢酸リチウム、酢酸ナトリウム、酢酸カリウム、プロピオン酸ナトリウム、吉草酸リチウム、安息香酸ナトリウム、フェニル酢酸ナトリウム、ｐ−トルイル酸カリウム、およびそれらの混合物などを挙げることができる。
【００４４】
アルカリ金属カルボン酸塩は、有機酸と、水酸化アルカリ金属、炭酸アルカリ金属塩および重炭酸アルカリ金属塩よりなる群から選ばれる一種以上の化合物とを、ほぼ等化学当量ずつ添加して反応させることにより形成させてもよい。上記アルカリ金属カルボン酸塩の中で、リチウム塩は反応系への溶解性が高く助剤効果が大きいが高価であり、カリウム、ルビジウムおよびセシウム塩は反応系への溶解性が不十分であると思われる。そのため、安価で、重合系への適度な溶解性を有する酢酸ナトリウムが最も好ましく用いられる。
【００４５】
これらアルカリ金属カルボン酸塩を重合助剤として用いる場合の使用量は、仕込みアルカリ金属硫化物１モルに対し、通常０．０１モル〜２モルの範囲であり、より高い重合度を得る意味においては０．１〜０．６モルの範囲が好ましく、０．２〜０．５モルの範囲がより好ましい。
【００４６】
また水を重合助剤として用いる場合の添加量は、仕込みアルカリ金属硫化物１モルに対し、通常０．３モル〜１５モルの範囲であり、より高い重合度を得る意味においては０．６〜１０モルの範囲が好ましく、１〜５モルの範囲がより好ましい。
【００４７】
これら重合助剤は２種以上を併用することももちろん可能であり、例えばアルカリ金属カルボン酸塩と水を併用すると、それぞれより少量で高分子量化が可能となる。
【００４８】
これら重合助剤の添加時期には特に指定はなく、後述する前工程時、重合開始時、重合途中のいずれの時点で添加してもよく、また複数回に分けて添加してもよいが、重合助剤としてアルカリ金属カルボン酸塩を用いる場合は前工程開始時或いは重合開始時に同時に添加することが、添加が容易である点からより好ましい。また水を重合助剤として用いる場合は、ポリハロゲン化芳香族化合物を仕込んだ後、重合反応途中で添加することが効果的である。
【００４９】
［重合安定剤］
重合反応系を安定化し、副反応を防止するために、重合安定剤を用いることもできる。重合安定剤は、重合反応系の安定化に寄与し、望ましくない副反応を抑制する。副反応の一つの目安としては、チオフェノールの生成が挙げられ、重合安定剤の添加によりチオフェノールの生成を抑えることができる。重合安定剤の具体例としては、アルカリ金属水酸化物、アルカリ金属炭酸塩、アルカリ土類金属水酸化物、およびアルカリ土類金属炭酸塩などの化合物が挙げられる。そのなかでも、水酸化ナトリウム、水酸化カリウム、および水酸化リチウムなどのアルカリ金属水酸化物が好ましい。上述のアルカリ金属カルボン酸塩も重合安定剤として作用するので、重合安定剤の一つに入る。また、スルフィド化剤としてアルカリ金属水硫化物を用いる場合には、アルカリ金属水酸化物を同時に使用することが特に好ましいことを前述したが、ここでスルフィド化剤に対して過剰となるアルカリ金属水酸化物も重合安定剤となり得る。
【００５０】
これら重合安定剤は、それぞれ単独で、あるいは２種以上を組み合わせて用いることができる。重合安定剤は、仕込みアルカリ金属硫化物１モルに対して、通常０．０２〜０．２モル、好ましくは０．０３〜０．１モル、より好ましくは０．０４〜０．０９モルの割合で使用することが好ましい。この割合が少ないと安定化効果が不十分であり、逆に多すぎても経済的に不利益であったり、ポリマー収率が低下する傾向となる。
【００５１】
重合安定剤の添加時期には特に指定はなく、後述する前工程時、重合開始時、重合途中のいずれの時点で添加してもよく、また複数回に分けて添加してもよいが、前工程開始時或いは重合開始時に同時に添加することが容易である点からより好ましい。
【００５２】
次に、本発明に用いる（Ａ）ＰＰＳ樹脂の好ましい製造方法について、前工程、重合反応工程、回収工程、および後処理工程と、順を追って具体的に説明するが、勿論この方法に限定されるものではない。
【００５３】
［前工程］
（Ａ）ＰＰＳ樹脂の製造方法において、スルフィド化剤は通常水和物の形で使用されるが、ポリハロゲン化芳香族化合物を添加する前に、有機極性溶媒とスルフィド化剤を含む混合物を昇温し、過剰量の水を系外に除去することが好ましい。
【００５４】
また、上述したように、スルフィド化剤として、アルカリ金属水硫化物とアルカリ金属水酸化物から、反応系においてｉｎ  ｓｉｔｕで、あるいは重合槽とは別の槽で調製されるスルフィド化剤も用いることができる。この方法には特に制限はないが、望ましくは不活性ガス雰囲気下、常温〜１５０℃、好ましくは常温〜１００℃の温度範囲で、有機極性溶媒にアルカリ金属水硫化物とアルカリ金属水酸化物を加え、常圧または減圧下、少なくとも１５０℃以上、好ましくは１８０〜２６０℃まで昇温し、水分を留去させる方法が挙げられる。この段階で重合助剤を加えてもよい。また、水分の留去を促進するために、トルエンなどを加えて反応を行ってもよい。
【００５５】
重合反応における、重合系内の水分量は、仕込みスルフィド化剤１モル当たり０．３〜１０．０モルであることが好ましい。ここで重合系内の水分量とは重合系に仕込まれた水分量から重合系外に除去された水分量を差し引いた量である。また、仕込まれる水は、水、水溶液、結晶水などのいずれの形態であってもよい。
【００５６】
［重合反応工程］
有機極性溶媒中でスルフィド化剤とポリハロゲン化芳香族化合物とを２００℃以上２９０℃未満の温度範囲内で反応させることにより（Ａ）ＰＰＳ樹脂を製造する。
【００５７】
重合反応工程を開始するに際しては、望ましくは不活性ガス雰囲気下、常温〜２４０℃、好ましくは１００℃〜２３０℃の温度範囲で、有機極性溶媒とスルフィド化剤とポリハロゲン化芳香族化合物を混合する。この段階で重合助剤を加えてもよい。これらの原料の仕込み順序は、順不同であってもよく、同時であってもさしつかえない。
【００５８】
かかる混合物を通常２００℃〜２９０℃の範囲に昇温する。昇温速度に特に制限はないが、通常０．０１℃／分〜５℃／分の速度が選択され、０．１℃／分〜３℃／分の範囲がより好ましい。
【００５９】
一般に、最終的には２５０℃〜２９０℃の温度まで昇温し、その温度で通常０．２５時間〜５０時間、好ましくは０．５時間〜２０時間反応させる。
【００６０】
最終温度に到達させる前の段階で、例えば２００℃〜２６０℃で一定時間反応させた後、２７０℃〜２９０℃に昇温する方法は、より高い重合度を得る上で有効である。この際、２００℃〜２６０℃での反応時間としては、通常０．２５時間〜２０時間の範囲が選択され、好ましくは０．２５時間〜１０時間の範囲が選ばれる。
【００６１】
なお、より高重合度のポリマーを得るためには、複数段階で重合を行うことが有効である場合がある。複数段階で重合を行う際は、２４５℃における系内のポリハロゲン化芳香族化合物の転化率が、４０モル％以上、好ましくは６０モル％に達した時点であることが有効である。
【００６２】
なお、ポリハロゲン化芳香族化合物（ここではＰＨＡと略記）の転化率は、以下の式で算出した値である。ＰＨＡ残存量は、通常、ガスクロマトグラフ法によって求めることができる。
（ａ）ポリハロゲン化芳香族化合物をアルカリ金属硫化物に対しモル比で過剰に添加した場合
転化率＝〔ＰＨＡ仕込み量（モル）−ＰＨＡ残存量（モル）〕／〔ＰＨＡ仕込み量（モル）−ＰＨＡ過剰量（モル）〕
（ｂ）上記（ａ）以外の場合
転化率＝〔ＰＨＡ仕込み量（モル）−ＰＨＡ残存量（モル）〕／〔ＰＨＡ仕込み量（モル）〕
［回収工程］
（Ａ）ＰＰＳ樹脂の製造方法においては、重合終了後に、重合体、溶媒などを含む重合反応物から固形物を回収する。回収方法については、公知の如何なる方法を採用しても良い。
【００６３】
例えば、重合反応終了後、徐冷して粒子状のポリマーを回収する方法を用いても良い。この際の徐冷速度には特に制限は無いが、通常０．１℃／分〜３℃／分程度である。徐冷工程の全行程において同一速度で徐冷する必要はなく、ポリマー粒子が結晶化析出するまでは０．１℃／分〜１℃／分、その後１℃／分以上の速度で徐冷する方法などを採用しても良い。
【００６４】
また上記の回収を急冷条件下に行うことも好ましい方法の一つであり、この回収方法の好ましい一つの方法としてはフラッシュ法が挙げられる。フラッシュ法とは、重合反応物を高温高圧（通常２５０℃以上、８ｋｇ／ｃｍ２以上）の状態から常圧もしくは減圧の雰囲気中へフラッシュさせ、溶媒回収と同時に重合体を粉末状にして回収する方法であり、ここでいうフラッシュとは、重合反応物をノズルから噴出させることを意味する。フラッシュさせる雰囲気は、具体的には例えば常圧中の窒素または水蒸気が挙げられ、その温度は通常１５０℃〜２５０℃の範囲が選ばれる。
【００６５】
［後処理工程］
（Ａ）ＰＰＳ樹脂は、上記重合、回収工程を経て生成した後、酸処理、熱水処理、有機溶媒による洗浄、アルカリ金属やアルカリ土類金属処理を施されたものであってもよい。
【００６６】
酸処理を行う場合は次のとおりである。（Ａ）ＰＰＳ樹脂の酸処理に用いる酸は、（Ａ）ＰＰＳ樹脂を分解する作用を有しないものであれば特に制限はなく、酢酸、塩酸、硫酸、リン酸、珪酸、炭酸およびプロピル酸などが挙げられ、なかでも酢酸および塩酸がより好ましく用いられるが、硝酸のような（Ａ）ＰＰＳ樹脂を分解、劣化させるものは好ましくない。
【００６７】
酸処理の方法は、酸または酸の水溶液に（Ａ）ＰＰＳ樹脂を浸漬せしめるなどの方法があり、必要により適宜撹拌または加熱することも可能である。例えば、酢酸を用いる場合、ＰＨ４の水溶液を８０℃〜２００℃に加熱した中にＰＰＳ樹脂粉末を浸漬し、３０分間撹拌することにより十分な効果が得られる。処理後のＰＨは４以上、例えばＰＨ４〜８程度となっても良い。酸処理を施された（Ａ）ＰＰＳ樹脂は残留している酸または塩などを除去するため、水または温水で数回洗浄することが好ましい。洗浄に用いる水は、酸処理による（Ａ）ＰＰＳ樹脂の好ましい化学的変性の効果を損なわない意味で、蒸留水、脱イオン水であることが好ましい。
【００６８】
熱水処理を行う場合は次のとおりである。（Ａ）ＰＰＳ樹脂を熱水処理するにあたり、熱水の温度を１００℃以上、より好ましくは１２０℃以上、さらに好ましくは１５０℃以上、特に好ましくは１７０℃以上とすることが好ましい。１００℃未満では（Ａ）ＰＰＳ樹脂の好ましい化学的変性の効果が小さいため好ましくない。
【００６９】
熱水洗浄による（Ａ）ＰＰＳ樹脂の好ましい化学的変性の効果を発現するため、使用する水は蒸留水あるいは脱イオン水であることが好ましい。熱水処理の操作に特に制限は無く、所定量の水に所定量の（Ａ）ＰＰＳ樹脂を投入し、圧力容器内で加熱、撹拌する方法、連続的に熱水処理を施す方法などにより行われる。（Ａ）ＰＰＳ樹脂と水との割合は、水の多い方が好ましいが、通常、水１リットルに対し、（Ａ）ＰＰＳ樹脂２００ｇ以下の浴比が選ばれる。
【００７０】
また、処理の雰囲気は、末端基の分解が好ましくないので、これを回避するため不活性雰囲気下とすることが望ましい。さらに、この熱水処理操作を終えた（Ａ）ＰＰＳ樹脂は、残留している成分を除去するため温水で数回洗浄するのが好ましい。
【００７１】
有機溶媒で洗浄する場合は次のとおりである。（Ａ）ＰＰＳ樹脂の洗浄に用いる有機溶媒は、（Ａ）ＰＰＳ樹脂を分解する作用などを有しないものであれば特に制限はなく、例えばＮ−メチル−２−ピロリドン、ジメチルホルムアミド、ジメチルアセトアミド、１，３−ジメチルイミダゾリジノン、ヘキサメチルホスホラスアミド、ピペラジノン類などの含窒素極性溶媒、ジメチルスルホキシド、ジメチルスルホン、スルホランなどのスルホキシド・スルホン系溶媒、アセトン、メチルエチルケトン、ジエチルケトン、アセトフェノンなどのケトン系溶媒、ジメチルエーテル、ジプロピルエーテル、ジオキサン、テトラヒドロフランなどのエーテル系溶媒、クロロホルム、塩化メチレン、トリクロロエチレン、二塩化エチレン、パークロルエチレン、モノクロルエタン、ジクロルエタン、テトラクロルエタン、パークロルエタン、クロルベンゼンなどのハロゲン系溶媒、メタノール、エタノール、プロパノール、ブタノール、ペンタノール、エチレングリコール、プロピレングリコール、フェノール、クレゾール、ポリエチレングリコール、ポリプロピレングリコールなどのアルコール・フェノール系溶媒およびベンゼン、トルエン、キシレンなどの芳香族炭化水素系溶媒などが挙げられる。これらの有機溶媒のうちでも、Ｎ−メチル−２−ピロリドン、アセトン、ジメチルホルムアミドおよびクロロホルムなどの使用が特に好ましい。また、これらの有機溶媒は、１種類または２種類以上の混合で使用される。
【００７２】
有機溶媒による洗浄の方法としては、有機溶媒中に（Ａ）ＰＰＳ樹脂を浸漬せしめるなどの方法があり、必要により適宜撹拌または加熱することも可能である。有機溶媒で（Ａ）ＰＰＳ樹脂を洗浄する際の洗浄温度については特に制限はなく、常温〜３００℃程度の任意の温度が選択できる。洗浄温度が高くなる程洗浄効率が高くなる傾向があるが、通常は常温〜１５０℃の洗浄温度で十分効果が得られる。圧力容器中で、有機溶媒の沸点以上の温度で加圧下に洗浄することも可能である。また、洗浄時間についても特に制限はない。洗浄条件にもよるが、バッチ式洗浄の場合、通常５分間以上洗浄することにより十分な効果が得られる。また連続式で洗浄することも可能である。
【００７３】
アルカリ金属処理、アルカリ土類金属処理する方法としては、上記前工程の前、前工程中、前工程後にアルカリ金属塩、アルカリ土類金属塩を添加する方法、重合工程前、重合工程中、重合工程後に重合釜内にアルカリ金属塩、アルカリ土類金属塩を添加する方法、あるいは上記洗浄工程の最初、中間、最後の段階でアルカリ金属塩、アルカリ土類金属塩を添加する方法などが挙げられる。中でも最も容易な方法としては、有機溶剤洗浄や、温水または熱水洗浄で残留オリゴマーや残留塩を除いた後にアルカリ金属塩、アルカリ土類金属塩を添加する方法が挙げられる。アルカリ金属、アルカリ土類金属は、酢酸塩、水酸化物、炭酸塩などのアルカリ金属イオン、アルカリ土類金属イオンの形でＰＰＳ樹脂中に導入するのが好ましい。また過剰のアルカリ金属塩、アルカリ土類金属塩は温水洗浄などにより取り除く方が好ましい。上記アルカリ金属、アルカリ土類金属を導入する際のアルカリ金属イオン濃度、アルカリ土類金属イオン濃度としてはＰＰＳ１ｇに対して０．００１ｍｍｏｌ以上が好ましく、０．０１ｍｍｏｌ以上がより好ましい。温度としては、５０℃以上が好ましく、７５℃以上がより好ましく、９０℃以上が特に好ましい。上限温度は特にないが、操作性の観点から通常２８０℃以下が好ましい。浴比（乾燥ＰＰＳ重量に対する洗浄液重量）としては０．５以上が好ましく、３以上がより好ましく、５以上が更に好ましい。
【００７４】
本発明においては、靱性、耐熱老化性に優れたポリフェニレンスルフィド樹脂組成物を得る観点から、有機溶媒洗浄と８０℃程度の温水または前記した熱水洗浄を数回繰り返すことにより残留オリゴマーや残留塩を除いた後、酸処理もしくはアルカリ金属塩またはアルカリ土類金属塩で処理する方法が好ましく、特にアルカリ金属塩、アルカリ土類金属塩で処理する方法が更に好ましい。
【００７５】
その他、（Ａ）ＰＰＳ樹脂は、重合終了後に酸素雰囲気下においての加熱および過酸化物などの架橋剤を添加しての加熱による熱酸化架橋処理により高分子量化して用いることも可能である。
【００７６】
熱酸化架橋による高分子量化を目的として乾式熱処理する場合には、その温度は１６０℃〜２６０℃が好ましく、１７０℃〜２５０℃の範囲がより好ましい。また、酸素濃度は５体積％以上、更には８体積％以上とすることが望ましい。酸素濃度の上限には特に制限はないが、５０体積％程度が限界である。処理時間は、０．５時間〜１００時間が好ましく、１時間〜５０時間がより好ましく、２時間〜２５時間がさらに好ましい。加熱処理の装置は通常の熱風乾燥機でもまた回転式あるいは撹拌翼付の加熱装置であってもよいが、効率よく、しかもより均一に処理する場合は、回転式あるいは撹拌翼付の加熱装置を用いるのがより好ましい。
【００７７】
また、熱酸化架橋を抑制し、揮発分除去を目的として乾式熱処理を行うことも可能である。その温度は１３０℃〜２５０℃が好ましく、１６０℃〜２５０℃の範囲がより好ましい。また、この場合の酸素濃度は５体積％未満、更には２体積％未満とすることが望ましい。処理時間は、０．５時間〜５０時間が好ましく、１時間〜２０時間がより好ましく、１時間〜１０時間がさらに好ましい。加熱処理の装置は通常の熱風乾燥機でもまた回転式あるいは撹拌翼付の加熱装置であってもよいが、効率よく、しかもより均一に処理する場合は、回転式あるいは撹拌翼付の加熱装置を用いるのがより好ましい。
【００７８】
但し、本発明の（Ａ）ＰＰＳ樹脂は、優れた靱性を発現する観点から、熱酸化架橋処理による高分子量化を行わない実質的に直鎖状のＰＰＳ樹脂であるか、軽度に酸化架橋処理した半架橋状のＰＰＳ樹脂であることが好ましい。その一方で、熱酸化架橋処理を施したＰＰＳ樹脂は、クリープ歪みを小さく抑制する観点からは好適であり、適宜、直線状のＰＰＳ樹脂と混合して使用することも可能である。また、本発明では、溶融粘度の異なる複数の（Ａ）ＰＰＳ樹脂を混合して使用しても良い。
【００７９】
本発明に用いる（Ｂ）アミノ基含有化合物とは、アミノ基を含有する化合物であればよく、例として、多価アミン化合物やアミノ基を含有する樹脂等が挙げられ、成形品のブリードアウト抑制の観点から、アミノ基を含有する樹脂であることが好ましい。アミノ基を含有する樹脂とは、例えば、ポリアミド樹脂、ポリアミドイミド樹脂、ポリエーテルイミド樹脂、ポリエーテルイミドシロキサン共重合体、ポリイミド樹脂もしくはそれらの併用が挙げられ、柔軟性の観点から、ポリアミド樹脂、ポリエーテルイミドシロキサン共重合体がより好ましく、（Ａ）ポリフェニレンスルフィドとの相溶性や、コスト面の観点から、ポリアミド樹脂（以下、ＰＡ樹脂と略すことがある）が特に好ましい。ポリアミド樹脂とは、アミノ酸、ラクタムまたはジアミンとジカルボン酸とを主たる構成成分とするポリアミドである。その主要構成成分の代表例としては、６−アミノカプロン酸、１１−アミノウンデカン酸、１２−アミノドデカン酸、パラアミノメチル安息香酸などのアミノ酸、ε−アミノカプロラクタム、ω−ラウロラクタムなどのラクタム、テトラメチレンジアミン、ヘキサメレンジアミン、２−メチルペンタメチレンジアミン、ウンデカメチレンジアミン、ドデカメチレンジアミン、２，２，４−／２，４，４−トリメチルヘキサメチレンジアミン、５−メチルノナメチレンジアミン、メタキシレンジアミン、パラキシリレンジアミン、１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロヘキシル）メタン、ビス（３−メチル−４−アミノシクロヘキシル）メタン、２，２−ビス（４−アミノシクロヘキシル）プロパン、ビス（アミノプロピル）ピペラジン、アミノエチルピペラジン、２−メチルペンタメチレンジアミンなどの脂肪族、脂環族、芳香族のジアミン、およびアジピン酸、スペリン酸、アゼライン酸、セバシン酸、ドデカン二酸、テレフタル酸、イソフタル酸、２−クロロテレフタル酸、２−メチルテレフタル酸、５−メチルイソフタル酸、５−ナトリウムスルホイソフタル酸、ヘキサヒドロテレフタル酸、ヘキサヒドロイソフタル酸、ダイマー酸などの脂肪族、脂環族、芳香族のジカルボン酸が挙げられ、本発明においては、これらの原料から誘導されるポリアミドホモポリマーまたはコポリマーを各々単独または混合物の形で用いることができる。
【００８０】
本発明において、有用なポリアミド樹脂としては、ポリカプロアミド（ナイロン６）、ポリヘキサメチレンアジパミド（ナイロン６６）、ポリテトラメチレンアジパミド（ナイロン４６）、ポリヘキサメチレンセバカミド（ナイロン６１０）、ポリヘキサメチレンドデカミド（ナイロン６１２）、ポリドデカンアミド（ナイロン１２）、ポリウンデカンアミド（ナイロン１１）、ポリヘキサメチレンテレフタルアミド（ナイロン６Ｔ）、ポリキシリレンアジパミド（ナイロンＸＤ６）、ポリノナメチレンテレフタルアミド（ナイロン９Ｔ）、ポリデカメチレンテレフタルアミド（ナイロン１０Ｔ）およびこれらの混合物ないし共重合体などが挙げられる。
【００８１】
中でもより柔軟性を得る観点から、アミド基１個当たりの炭素数が１０〜１６の範囲である構造単位からなるポリアミド樹脂が好適であり、かかるポリアミド樹脂としては、ポリヘキサメチレンセバカミド（ナイロン６１０）、ポリドデカンアミド（ナイロン１２）、ポリウンデカンアミド（ナイロン１１）などが例示できる。
【００８２】
これらポリアミド樹脂の重合度にはとくに制限がなく、９８％濃硫酸溶液（ポリマー１ｇ、濃硫酸１００ｍｌ）、２５℃で測定した相対粘度が、１．５〜７．０の範囲が好ましい。特に２．０以上が好ましく、さらには２．５以上が好ましい。上限値は、６．５以下が好ましく、更には５．５以下が好ましい。あるいは、メタクレゾール中（ポリマー濃度０．５重量％）、２５℃で測定した相対粘度が１．０〜７．０の範囲であるポリアミド樹脂が好ましく特に１．５〜５．０の範囲が好ましい。
【００８３】
かかる（Ｂ）アミノ基含有化合物の配合量は、（Ｂ）アミノ基含有化合物が、低分子化合物である場合は、（Ａ）ポリフェニレンスルフィド樹脂１００重量部に対して、０．０１〜２００重量部の範囲が好ましく、０．０１〜１００重量部の範囲がより好ましい。（Ａ）ポリフェニレンスルフィド樹脂１００重量部に対する、（Ｂ）アミノ基含有化合物の配合量を０．０１重量部以上とすることで耐薬品性、耐熱老化性に優れ、２００重量部以下とすることで、（Ｂ）アミノ基含有化合物のブリードアウトの発生を抑制することができる。また、（Ｂ）アミノ基含有化合物が、アミノ基を含有する樹脂である場合は、（Ａ）ポリフェニレンスルフィド樹脂１００重量部に対して、０．０１〜２００重量部の範囲が好ましい。１重量部以上がより好ましく、１０重量部以上がさらに好ましく、１５重量部以上がいっそう好ましく、２０重量部以上が特に好ましい。配合量の上限値としては、１００重量部以下がより好ましく、８０重量部以下が更に好ましく、６０重量部以下がいっそう好ましい。（Ａ）ポリフェニレンスルフィド樹脂１００重量部に対する、（Ｂ）アミノ基含有化合物の配合量が０．０１重量部未満では靭性、柔軟性に乏しく、２００重量部を超える範囲では、耐薬品性、耐熱老化性が著しく劣るため好ましくない。
【００８４】
本発明に用いる（Ｃ）エポキシ基を含有するエラストマーとしては、具体的にエポキシ基を含有するポリオレフィン系共重合体を例示することができる。エポキシ基を含有するポリオレフィン系重合体としては、側鎖にグリシジルエステル、グリシジルエーテル、グリシジルジアミンなどを有するオレフィン系共重合体や、二重結合を有するオレフィン系共重合体の二重結合部分を、エポキシ酸化したものなどが挙げられ、中でもエポキシ基を有するモノマーが共重合されたオレフィン系共重合体が好適であり、特にα−オレフィンおよびα，β−不飽和酸のグリシジルエステルを主構成成分とするオレフィン系共重合体が好適に用いられる。
【００８５】
かかるα−オレフィンの具体例としては、エチレン、プロピレン、ブテン−１、４−メチルペンテン−１、ヘキセン−１、デセン−１、オクテン−１などが挙げられ、中でもエチレンが好ましく用いられる。またこれらは２種以上を同時に使用することもできる。
【００８６】
一方、α，β−不飽和酸のグリシジルエステルとは、一般式
【００８７】
【化３】
2018003700.tif 000004
【００８８】
（ここでＲは水素原子または炭素数１〜５のアルキル基）で示される化合物であり、具体的にはアクリル酸グリシジル、メタクリル酸グリシジル、エタクリル酸グリシジルなどが挙げられ、中でもメタクリル酸グリシジルが好ましく用いられる。
【００８９】
かかるα−オレフィンおよびα，β−不飽和酸のグリシジルエステルを主構成成分とするオレフィン系共重合体は、上記α−オレフィンとα，β−不飽和酸のグリシジルエステルとのランダム、ブロック、グラフト共重合体いずれの共重合様式であっても良い。
【００９０】
α−オレフィンおよびα，β−不飽和酸のグリシジルエステルを主構成成分とするオレフィン系共重合体におけるα，β−不飽和酸のグリシジルエステルの共重合量は、目的とする効果への影響、重合性、ゲル化、耐熱性、流動性、強度への影響などの観点から、０．５〜４０重量％、特に３〜３０重量％が好ましい。本発明においてエポキシ基含有オレフィン系共重合体として、α−オレフィン（１）とα，β−不飽和酸のグリシジルエステル（２）に加え、更に下記一般式で示される単量体（３）を必須成分とするエポキシ基含有オレフィン系共重合体もまた好適に用いられる。
【００９１】
【化４】
2018003700.tif 000005
【００９２】
（ここで、Ｒ１  は水素または炭素数１〜５のアルキル基を示し、Ｘは−ＣＯＯＲ２基、−ＣＮ基あるいは芳香族基から選ばれた基、またＲ２  は炭素数１〜１０のアルキル基を示す。）
かかるオレフィン系共重合体に用いられるα−オレフィン（１）とα，β−不飽和酸のグリシジルエステル（２）の詳細は上記エポキシ基含有ポリオレフィン系重合体と同様である。
【００９３】
一方単量体（３）の具体例としては、アクリル酸メチル、アクリル酸エチル、アクリル酸ｎ−プロピル、アクリル酸イソプロピル、アクリル酸ｎ−ブチル、アクリル酸ｔ−ブチル、アクリル酸イソブチル、メタクリル酸メチル、メタクリル酸エチル、メタクリル酸ｎ−プロピル、メタクリル酸イソプロピル、メタクリル酸ｎ−ブチル、メタクリル酸ｔ−ブチル、メタクリル酸イソブチルなどのα，β−不飽和カルボン酸アルキルエステル、アクリロニトリル、スチレン、α−メチルスチレン、芳香環がアルキル基で置換されたスチレン、アクリロニトリル−スチレン共重合体、などが挙げられ、これらは２種以上を同時に使用することもできる。
【００９４】
かかるオレフィン系共重合体は、α−オレフィン（１）とα，β−不飽和酸のグリシジルエステル（２）と単量体（３）のランダム共重合体、ブロック共重合体、グラフト共重合体、およびそれらの共重合体が共重合された共重合体のいずれの共重合様式であっても良く、例えばα−オレフィン（１）とα，β−不飽和酸のグリシジルエステル（２）のランダム共重合体に対し単量体（３）がグラフト共重合したような、２種以上の共重合様式が組み合わされた共重合体であっても良い。
【００９５】
オレフィン系共重合体の共重合割合は、目的とする効果への影響、重合性、ゲル化、耐熱性、流動性、強度への影響などの観点から、α−オレフィン（１）／α，β−不飽和酸のグリシジルエステル（２）＝６０重量％〜９９重量％／４０重量％〜１重量％の範囲が好ましく選択される。また単量体（３）の共重合割合は、α−オレフィン（１）とα，β−不飽和酸のグリシジルエステル（２）の合計量９５重量％〜４０重量％に対し、単量体（３）５重量％〜６０重量％の範囲が好ましく選択される。
【００９６】
上記（Ｃ）エポキシ基を含有するエラストマーの配合量は、優れた靱性、柔軟性を発現させる観点から、（Ａ）ポリフェニレンスルフィド樹脂１００重量部に対し、１〜２００重量部の範囲が好ましく、より好ましくは１０重量部を超え、さらに好ましくは１５重量部を超え、いっそう好ましくは２０重量部を超え、特に好ましくは３０重量部を超える量が好ましい。配合量の上限値は１５０重量部以下が好ましく、更に好ましくは１４０重量部以下、いっそう好ましくは１３０重量部以下、特に好ましくは１２０重量部以下の範囲が選択される。（Ｃ）エラストマーが１重量部以上の場合、靭性、柔軟性に優れ、２００重量部以下とすることで、増粘を抑制し、ゲル化物の形成を抑制できるため、靱性の低下が発生せず好ましい。
【００９７】
本発明では、前記した（Ｃ）エポキシ基を含有するエラストマーと共に（Ｄ）官能基を含有しないエラストマーを配合することにより、より優れた靱性、柔軟性を得ることができる。（Ｄ）官能基を含有しないエラストマーの具体例としては、ポリオレフィン系エラストマー、ジエン系エラストマー、シリコーンゴム、フッ素ゴム、ウレタンゴム、ポリウレタン系熱可塑性エラストマー、ポリエステル系熱可塑性エラストマー、ポリアミド系熱可塑性エラストマー、などが挙げられる。
【００９８】
ポリオレフィン系エラストマーの具体例としては、エチレン−プロピレン共重合体、エチレン−ブテン共重合体、エチレン−ヘキセン共重合体、エチレン−オクテン共重合体、ポリブテン、エチレン−プロピレン−ジエン共重合体などのオレフィン系共重合体が挙げられる。
【００９９】
ジエン系エラストマーの具体例としては、スチレン−ブタジエン共重合体、ポリブタジエン、ブタジエン−アクリロニトリル共重合体、ポリイソプレン、ブテン−イソプレン共重合体、およびＳＢＳ、ＳＩＳ、ＳＥＢＳ、ＳＥＰＳなどが挙げられる。
【０１００】
中でもエチレン−プロピレン共重合体、エチレン−ブテン共重合体、エチレン−ヘキセン共重合体、エチレン−オクテン共重合体、エチレン−プロピレン−ジエン共重合体が特に好ましい。
【０１０１】
また、かかる（Ｄ）官能基を含有しないエラストマーは２種以上を併用して用いても良い。
【０１０２】
上記（Ｄ）官能基を含有しないエラストマーの配合量は、（Ａ）ポリフェニレンスルフィド樹脂１００重量部に対して、（Ｃ）エポキシ基を含有するエラストマーとの合計が１〜２００重量部の範囲であることが好ましい。配合量の下限値は、より好ましくは１０重量部を超え、さらに好ましくは１５重量部を超え、殊更に好ましくは２０重量部を超え、特に好ましくは３０重量部を超えることが好ましく、上限値は１５０重量部以下、更に好ましくは１４０重量部以下、殊更に好ましくは１３０重量部以下、特に好ましくは１２０重量部以下である。（Ｄ）官能基を含有しないエラストマーの配合量が、（Ｃ）官能基を含有するエラストマーとの合計にして２００重量部を超える場合、（Ｄ）官能基を含有しないエラストマーが粗大分散してしまう結果、優れた靱性が発現し難くなる。
【０１０３】
さらに本発明では、（Ｃ）エポキシ基を含有するエラストマーの重量部、または（Ｃ）エポキシ基を含有するエラストマーの重量部と（Ｄ）官能基を含有しないエラストマーの重量部との合計を、（Ａ）ポリフェニレンスルフィド樹脂、（Ｂ）アミノ基含有化合物、（Ｃ）エポキシ基を含有するエラストマー、および（Ｄ）官能基を含有しないエラストマーの重量部の合計に対して、特定の範囲とすることで、飛躍的に柔軟性を向上させることができる。具体的には、（Ａ）ポリフェニレンスルフィド樹脂、（Ｂ）アミノ基含有化合物、（Ｃ）エポキシ基を含有するエラストマー、および（Ｄ）官能基を含有しないエラストマーの重量部の合計を１００重量％としたとき、（Ｃ）エポキシ基を含有するエラストマーの重量部、または（Ｃ）エポキシ基を含有するエラストマーの重量部と（Ｄ）官能基を含有しないエラストマーの重量部との合計の上限は、７０重量％以下であることが好ましく、６０重量％以下であることがより好ましく、成形性の観点から、５５重量％以下であることが更に好ましく、５０重量％以下であることが特に好ましい。また、その下限は柔軟性を得る観点から、３０重量％を超えることが好ましい。（Ｃ）エポキシ基を含有するエラストマー、または（Ｃ）エポキシ基を含有するエラストマーと（Ｄ）官能基を含有しないエラストマーとの合計がこのような範囲をとることで、飛躍的な柔軟性と成形性を両立させることが可能となる傾向にある。この際に、（Ｃ）エポキシ基を含有するエラストマーと（Ｄ）官能基を含有しないエラストマーの配合比を特定の範囲とすることで、優れた柔軟性を維持しつつ靭性を向上させることができる。この指標として、エポキシ基含有エラストマー比を用いる。ただし、エポキシ基含有エラストマー比は、（Ａ）ＰＰＳ樹脂１００重量部に対する（Ｃ）エポキシ基を含有するエラストマーの重量部／（（Ａ）ＰＰＳ樹脂１００重量部に対する（Ｃ）エポキシ基を含有するエラストマーの重量部＋（Ａ）ＰＰＳ樹脂１００重量部に対する（Ｄ）官能基を含有しないエラストマーの重量部）で求められる値と定義する。エポキシ基含有エラストマー比としては、０．５以上１．０以下が好ましく、０．７以上１．０以下がより好ましい。エポキシ基含有エラストマー比がこのような範囲にある場合、（Ｃ）エポキシ基を含有するエラストマーと（Ａ）ポリフェニレンスルフィドが十分に反応し、（Ｃ）エポキシ基を含有するエラストマーおよび（Ｄ）官能基を含有しないエラストマーの分散性が向上することで、優れた靭性が発現するとともに、（Ｂ）アミノ基含有化合物と（Ｃ）エポキシ基を含有するエラストマーが十分に反応し、高粘度化することで、（Ａ）ポリフェニレンスルフィド樹脂が連続相を形成しやすくなる結果、優れた耐熱性、耐薬品性が発現する傾向にある。
【０１０４】
本発明では、その特性を損なわない範囲で必要に応じて、前記（Ａ）、（Ｂ）、（Ｃ）、および（Ｄ）以外のその他の成分を配合しても構わない。具体的には、添加剤、その他の熱可塑性樹脂、充填剤などである。
【０１０５】
添加剤としては、本発明のポリフェニレンスルフィド樹脂組成物の靱性、機械強度を更に向上する観点から、エポキシ基、アミノ基、およびイソシアネート基から選ばれる一種以上の官能基を有する化合物を、相溶化剤として添加することが好ましい。但し、ここで言う相溶化剤には、前記した（Ｂ）アミノ基含有化合物、および（Ｃ）エポキシ基を含有するエラストマーを含まない。
【０１０６】
このような添加剤として、具体的には、エポキシ基含有化合物としてはビスフェノールＡ、レゾルシノール、ハイドロキノン、ピロカテコール、ビスフェノールＦ、サリゲニン、１，３，５−トリヒドロキシベンゼン、ビスフェノールＳ、トリヒドロキシ−ジフェニルジメチルメタン、４，４’−ジヒドロキシビフェニル、１，５−ジヒドロキシナフタレン、カシューフェノール、２，２，５，５，−テトラキス（４−ヒドロキシフェニル）ヘキサンなどのビスフェノール類のグリシジルエーテル、ビスフェノールの替わりにハロゲン化ビスフェノールを用いたもの、ブタンジオールのジグリシジルエーテルなどのグリシジルエーテル系エポキシ化合物、フタル酸グリシジルエステル等のグリシジルエステル系化合物、Ｎ−グリシジルアニリン等のグリシジルアミン系化合物等々のグリシジルエポキシ樹脂、エポキシ化ポリオレフィン、エポキシ化大豆油等の線状エポキシ化合物、ビニルシクロヘキセンジオキサイド、ジシクロペンタジエンジオキサイド等の環状系のジグリシジルエポキシ樹脂などが挙げられる。
【０１０７】
また、その他にノボラック型エポキシ樹脂も挙げられる。ノボラック型エポキシ樹脂はエポキシ基を２個以上有し、通常ノボラック型フェノール樹脂にエピクロルヒドリンを反応させて得られるものである。また、ノボラック型フェノール樹脂はフェノール類とホルムアルデヒドとの縮合反応により得られる。原料のフェノール類としては特に制限はないがフェノール、ｏ−クレゾール、ｍ−クレゾール、ｐ−クレゾール、ビスフェノールＡ、レゾルシノール、ｐ−ターシャリーブチルフェノール、ビスフェノールＦ、ビスフェノールＳおよびこれらの縮合物が挙げられる。
【０１０８】
さらにエポキシ基を有するアルコキシシランが挙げられる。かかる化合物の具体例としては、γ−グリシドキシプロピルトリメトキシシラン、γ−グリシドキシプロピルトリエトキシシシラン、β−（３，４−エポキシシクロヘキシル）エチルトリメトキシシランなどのエポキシ基含有アルコキシシラン化合物などが例示できる。
【０１０９】
アミノ基含有化合物としてはアミノ基を有するアルコキシシランが挙げられる。かかる化合物の具体例としては、γ−（２−アミノエチル）アミノプロピルメチルジメトキシシラン、γ−（２−アミノエチル）アミノプロピルトリメトキシシラン、γ−アミノプロピルトリメトキシシランなどのアミノ基含有アルコキシシラン化合物などが挙げられる。
【０１１０】
イソシアネート基を１個以上含む化合物としては、２，４−トリレンジイソシアネート、２，５−トリレンジイソシアネート、ジフェニルメタン−４，４’−ジイソシアネート、ポリメチレンポリフェニルポリイソシアネートなどのイソシアネート化合物やγ−イソシアネートプロピルトリエトキシシラン、γ−イソシアネートプロピルトリメトキシシラン、γ−イソシアネートプロピルメチルジメトキシシラン、γ−イソシアネートプロピルメチルジエトキシシラン、γ−イソシアネートプロピルエチルジメトキシシラン、γ−イソシアネートプロピルエチルジエトキシシラン、γ−イソシアネートプロピルトリクロロシランなどのイソシアネート基含有アルコキシシラン化合物を例示することができる。
【０１１１】
中でも安定した高い靱性向上効果を得る上で、イソシアネート基を１個以上含む化合物またはエポキシ基を２個以上含む化合物から選ばれる少なくとも１種の化合物であることが好ましく、さらにイソシアネート基を１個以上含む化合物であることがより好ましい。
【０１１２】
上記添加剤の配合量は、（Ａ）ポリフェニレンスルフィド樹脂１００重量部に対し、０．１〜３０重量部添加することが好ましく、０．２〜５重量部添加することがより好ましい。
【０１１３】
その他の添加剤としては、ポリアルキレンオキサイドオリゴマー系化合物、チオエーテル系化合物、エステル系化合物、ヒンダードフェノール系化合物などの酸化防止剤、有機リン系化合物などの可塑剤、有機リン化合物、ポリエーテルエーテルケトンなどの結晶核剤、モンタン酸ワックス類、ステアリン酸リチウム、ステアリン酸アルミ等の金属石鹸、エチレンジアミン・ステアリン酸・セバシン酸重縮合物、シリコーン系化合物などの離型剤、次亜リン酸塩などの着色防止剤、その他、水、滑剤、紫外線防止剤、着色剤、発泡剤などの通常の添加剤を配合することができる。
【０１１４】
また、（Ｂ）アミノ基含有化合物としてポリアミド樹脂を用いる場合には、長期耐熱性を向上させるために、銅化合物を好ましく含有することができる。銅化合物としては、例えば、塩化第一銅、塩化第二銅、臭化第一銅、臭化第二銅、ヨウ化第一銅、ヨウ化第二銅、硫酸第二銅、硝酸第二銅、リン酸銅、酢酸第一銅、酢酸第二銅、サリチル酸第二銅、ステアリン酸第二銅、安息香酸第二銅および前記無機ハロゲン化銅とキシリレンジアミン、２−メルカプトベンズイミダゾール、ベンズイミダゾールなどとの錯化合物などが挙げられる。これらを２種以上配合してもよい。なかでも１価の銅化合物、とりわけ１価のハロゲン化銅化合物が好ましく、酢酸第１銅、ヨウ化第１銅などが好ましい。銅化合物の含有量は、通常（Ｂ）アミノ基含有化合物として用いたポリアミド樹脂１００重量部に対して０．０１重量部以上であることが好ましく、さらに０．０１５重量部以上であることが好ましい。含有量が多すぎると溶融成形時に金属銅の遊離が起こり、着色により製品の価値を減ずることになるため、添加量の上限値は、２重量部以下であることが好ましく、さらに１重量部以下であることが好ましい。
【０１１５】
さらに、銅化合物とともにハロゲン化アルカリを配合してもよい。ハロゲン化アルカリ化合物としては、例えば、塩化リチウム、臭化リチウム、ヨウ化リチウム、塩化カリウム、臭化カリウム、ヨウ化カリウム、臭化ナトリウムおよびヨウ化ナトリウムを挙げることができる。これらを２種以上配合してもよい。ヨウ化カリウムまたはヨウ化ナトリウムが特に好ましい。
【０１１６】
その他の熱可塑性樹脂としては、ポリケトン樹脂、ポリアリレート樹脂、液晶ポリマー、ポリエーテルケトン樹脂、ポリチオエーテルケトン樹脂、ポリエーテルエーテルケトン樹脂、ポリエーテルイミド樹脂、ポリエーテルスルホン樹脂、ポリイミド樹脂、ポリアミドイミド樹脂、四フッ化ポリエチレン樹脂、エチレンテトラフルオロエチレン共重合体などが挙げられる。
【０１１７】
また、充填剤としては、ガラス繊維、炭素繊維、カーボンナノチューブ、カーボンナノホーン、チタン酸カリウムウィスカー、酸化亜鉛ウィスカー、炭酸カルシウムウィスカー、ワラステナイトウィスカー、硼酸アルミニウムウィスカー、アラミド繊維、アルミナ繊維、炭化珪素繊維、セラミック繊維、アスベスト繊維、石コウ繊維、金属繊維などの繊維状充填材、あるはフラーレン、タルク、ワラステナイト、ゼオライト、セリサイト、マイカ、カオリン、クレー、パイロフィライト、シリカ、ベントナイト、アスベスト、アルミナシリケートなどの珪酸塩、酸化珪素、酸化マグネシウム、アルミナ、酸化ジルコニウム、酸化チタン、酸化鉄などの金属化合物、炭酸カルシウム、炭酸マグネシウム、ドロマイトなどの炭酸塩、硫酸カルシウム、硫酸バリウムなどの硫酸塩、水酸化カルシウム、水酸化マグネシウム、水酸化アルミニウムなどの水酸化物、ガラスビーズ、ガラスフレーク、ガラス粉、セラミックビーズ、窒化ホウ素、炭化珪素、カーボンブラックおよびシリカ、黒鉛などの非繊維状充填材が用いられ、これらの無機フィラーは中空であってもよく、さらに２種類以上併用することも可能である。また、これらの無機フィラーをイソシアネート系化合物、有機シラン系化合物、有機チタネート系化合物、有機ボラン系化合物およびエポキシ化合物などのカップリング剤で予備処理して使用してもよい。中でも炭酸カルシウムやシリカ、カーボンブラックが、防食材、滑材、導電性付与の効果の点から好ましい。
【０１１８】
上記したその他成分の添加量は何れも組成物全体の２０重量％を越えると本来の特性が損なわれるため好ましくなく、１０重量％以下、更に好ましくは５重量％以下の添加がよい。
【０１１９】
本発明のポリフェニレンスルフィド樹脂組成物は、引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であることが必要である。優れた振動吸収を得る観点から、９００ＭＰａ以下が好ましく、より優れた振動吸収を得る観点から、８００ＭＰａ以下がより好ましく、特に優れた振動吸収を得る観点から、７００ＭＰａ以下が特に好ましい。さらに、優れた成形品の組み付け性を得る観点から、６００ＭＰａ以下が好ましく、特に優れた成形品の組み付け性を得る観点から、５００ＭＰａ以下が殊更好ましい。高い柔軟性を得る観点で、引張弾性率が低いほど好ましいが、成形品の形状保持の観点から、１０ＭＰａ以上が好ましく、より優れた成形品の形状保持の観点から、３０ＭＰａ以上が好ましく、特に優れた成形品の形状保持の観点から、５０ＭＰａ以上が特に好ましい。引張弾性率が１．０ＭＰａを下回る場合、例えば成形品を高温環境下で使用する場合の変形が大きく、形状保持が困難となるため好ましくない。
【０１２０】
本発明のポリフェニレンスルフィド樹脂組成物の溶融粘度は、ブロー成形時のドローダウンを抑制する観点から、２００Ｐａ・ｓを越える範囲が好ましく、３００Ｐａ・ｓ以上がより好ましい。また、優れた耐熱老化性を得る観点から５００Ｐａ・ｓ以上が更に好ましく、６５０Ｐａ・ｓ以上が特に好ましい。上限については溶融流動性保持の点から２０００Ｐａ・ｓ以下であることが好ましい。溶融粘度が２００Ｐａ・ｓを下回る場合は、ブロー成形が困難となるほか、耐熱老化性が低下してしまうため好ましくない。
【０１２１】
なお、本発明における樹脂組成物の溶融粘度は、３００℃、剪断速度１２１６／ｓの条件下、東洋精機製キャピログラフを用いて測定した値である。
【０１２２】
本発明のポリフェニレンスルフィド樹脂組成物では、その成形品を透過型電子顕微鏡により観察した相分離構造において、（Ａ）ポリフェニレンスルフィド樹脂が連続相を形成し、（Ｂ）アミノ基含有化合物および（Ｃ）エポキシ基を含有するエラストマーが分散相を形成する必要がある。このように、ポリフェニレンスルフィド樹脂組成物の引張弾性率が、１．０ＭＰａ以上１０００ＭＰａ以下の範囲であり、かつ、（Ａ）ポリフェニレンスルフィド樹脂を連続相とすることで、高柔軟、高靭性であるのみならず、これまでに無い優れた耐熱老化性が発現するとともに、（Ａ）ポリフェニレンスルフィド樹脂に由来する優れた耐薬品性などを両立することが可能となる。ここで、「（Ｂ）アミノ基含有化合物および（Ｃ）エポキシ基を含有するエラストマーが、分散相を形成する」とは、一つの分散相中に（Ｂ）アミノ基含有化合物と（Ｃ）エポキシ基を含有するエラストマーとを共に含む分散相を形成することを表している。一つの分散相中に（Ｂ）成分と（Ｃ）成分とを共に含んでいれば、それ以外の成分が含まれていてもよく、例えば（Ｂ）成分と（Ｃ）成分とが反応した反応物が含まれていてもよいし、（Ａ）成分が一部含まれていても良い。また、（Ｂ）成分と（Ｃ）成分とを共に含む分散相が存在すれば、（Ｂ）成分のみの分散相が存在していてもよいし、（Ｃ）成分のみの分散相が存在していてもよい。更に、分散相の中は（Ｂ）成分と（Ｃ）成分の共連続構造であってもよい。また、（Ｃ）エポキシ基を含有するエラストマーが分散相を形成し、その中に（Ｂ）アミノ基含有化合物が二次分散相を形成している構造や、（Ｂ）アミノ基含有化合物の分散相の中に（Ｃ）エポキシ基を含有するエラストマーが二次分散相を形成する構造であってもよい。より優れた耐熱老化性を得る観点から、一つの分散相中に（Ｂ）アミノ基含有化合物と（Ｃ）エポキシ基を含有するエラストマーとを共に含む分散相の構造が、（Ｃ）エポキシ基を含有するエラストマーの分散相内に（Ｂ）アミノ基含有化合物が二次分散相を形成していることが好ましい。
【０１２３】
このような相構造を形成するためには、（Ｂ）アミノ基含有化合物と（Ｃ）エポキシ基を含有するエラストマーとを十分に反応させて高粘度化させる必要がある。この反応を経ることで、ポリフェニレンスルフィド樹脂組成物中の、（Ａ）ポリフェニレンスルフィド樹脂の重量分率が少ない場合でも、（Ａ）ポリフェニレンスルフィド樹脂を連続相とすることが可能となる。（Ｃ）エポキシ基を含有するエラストマーの代わりに、酸無水物基、カルボキシル基およびその塩などを含有するエラストマーを用いると、上記高粘度化が十分に進行しないため、（Ａ）ポリフェニレンスルフィド樹脂が連続相を形成することが難しくなる。その結果、耐熱性、耐薬品性、耐熱老化性を損ねてしまう。ゆえに、本発明のポリフェニレンスルフィド樹脂組成物は、酸無水物基、カルボキシル基およびその塩などの官能基を含有するエラストマーを含まないことが最も好ましく、含まれるとしても（Ａ）ポリフェニレンスルフィド樹脂１００重量部に対し、１０重量部以下であることが好ましく、５重量部以下であることがより好ましい。また、このような相構造を形成させるための方法として、例えば、樹脂組成物を製造する際に、後述する切り欠き部を有する撹拌スクリューを使用した押出機を用いて溶融混練することなどが挙げられる。
【０１２４】
本発明のポリフェニレンスルフィド樹脂組成物の（Ｂ）アミノ基含有化合物からなる分散相の数平均分散粒子径は、優れた靱性と耐熱老化性を発現する上で、２０００ｎｍ以下であることが好ましく、１５００ｎｍ以下であることがより好ましく、１０００ｎｍ以下であることが特に好ましい。（Ｂ）アミノ基含有化合物からなる分散相の数平均分散粒子径の下限は１０ｎｍである。
【０１２５】
本発明のポリフェニレンスルフィド樹脂組成物の（Ｃ）エポキシ基を含有するエラストマーからなる分散相の数平均分散粒子径は、優れた靱性と柔軟性を発現する上で、１０００ｎｍ以下であることが好ましい。（Ｃ）エポキシ基を含有するエラストマーからなる分散相の数平均分散粒子径の下限は５ｎｍである。
【０１２６】
また、本発明のポリフェニレンスルフィド樹脂組成物は、前述の通り、（Ｃ）エポキシ基を含有するエラストマーとともに（Ｄ）官能基を含有しないエラストマーを配合することができる。この場合、（Ｄ）官能基を含有しないエラストマーもまた分散相を形成する。この分散相の数平均分散粒子径は、優れた靱性と柔軟性を発現する上で、２０００ｎｍ以下であることが好ましく、１５００ｎｍ以下であることがより好ましい。（Ｄ）官能基を含有しないエラストマーからなる分散相の数平均分散粒子径の下限は１０ｎｍである。
【０１２７】
本発明のポリフェニレンスルフィド樹脂組成物は、（Ｃ）エポキシ基を含有するエラストマーからなる分散相に（Ｂ）アミノ基含有化合物が二次分散相として分散する相構造をとることが好ましく、二次分散相の数平均分散粒子径は、優れた靱性、柔軟性、耐熱老化性、耐薬品性を発現する上で、１０００ｎｍ以下であることが好ましく、５００ｎｍ以下であることがより好ましく、３００ｎｍ以下であることが特に好ましい。（Ｃ）エポキシ基を含有するエラストマーからなる分散相中の（Ｂ）アミノ基含有化合物の二次分散相の数平均分散粒子径の下限は５ｎｍである。
【０１２８】
かくのごとき相構造を形成した本発明のポリフェニレンスルフィド樹脂組成物は、高柔軟、高靭性を有するのみならず、優れた耐熱老化性が発現するものであり、引張弾性率を１．０ＭＰａ以上１０００ＭＰａ以下の範囲としながらも、大気下１７０℃×７００ｈｒ耐久処理後の引張特性において、引張伸度保持率を４０％以上有することができるので好ましい。引張伸度保持率は、５０％以上がより好ましく、６０％以上が更に好ましく、７０％以上がいっそう好ましい。なお、引張伸度保持率とは、１７０℃×７００ｈｒ耐久処理前の引張伸度に対する１７０℃×７００ｈｒ耐久処理後の引張伸度のことである。
【０１２９】
また、本発明のポリフェニレンスルフィド樹脂組成物は耐酸性に優れる特徴を有しており、例えば、内燃機関の排気凝縮水に触れるダクトとして好適に用いられ、排気凝縮水を模した液体（ｐＨ３、Ｃｌ−：〜３００ｐｐｍ、ＮＯ２−：〜４００ｐｐｍ、ＮＯ３−：〜４００ｐｐ、ＳＯ３−：〜３００ｐｐｍ、ＳＯ４２−：〜１３００ｐｐｍ、ＨＣＨＯ：〜４００ｐｐｍ、ＨＣＯＯＨ：〜４００ｐｐｍ、ＣＨ３ＣＯＯＨ：〜２０００ｐｐｍ）中にポリフェニレンスルフィド樹脂組成物を８０℃×１２ｈｒの条件で完全浸漬し、１５０℃×１２ｈｒで乾燥するサイクルを５回繰り返す処理を行った後の引張伸度保持率が８０％以上を有することができるので好ましい。引張伸度保持率は９０％以上がより好ましい範囲として例示できる。なお、当該引張伸度保持率とは、ポリフェニレンスルフィド樹脂組成物を上記のとおり排気凝縮水を模した液体に浸漬処理する前の引張伸度に対する、浸漬処理後の引張伸度のことである。
【０１３０】
なお、これらの相分離構造は、例えば、ポリフェニレンスルフィド樹脂組成物のペレット、ブロー成形品、射出成形品などから、ウルトラミクロトームを用いて超薄切片を切り出し、その超薄切片について、四酸化ルテニウム等で染色を行ったサンプルと、無染色のサンプルを、透過型電子顕微鏡にて５０００〜１００００倍の倍率にて、任意の異なる分散相を１０個選び、それぞれの分散相について長径および短径を求め、それらの平均値の数平均値として算出することができる。分散粒子を構成する成分の同定としては、無染色時の相のコントラスト差と、四酸化ルテニウム等で染色を行った際の相のコントラスト差を比較することで決定することができる。
【０１３１】
本発明のポリフェニレンスルフィド樹脂組成物の製造方法については、特に制限は無く、単軸、二軸の押出機、バンバリーミキサー、ニーダー、及びミキシングロールなど通常公知の溶融混練機に原料を供給し、樹脂温度が（Ａ）ポリフェニレンスルフィド樹脂の融解ピーク温度＋５℃〜１００℃になるように溶融混練する方法などを代表例として挙げることができるが、中でも二軸押出機による溶融混練が好ましい。
【０１３２】
二軸押出機の、スクリュー長さＬとスクリュー直径Ｄの比（Ｌ／Ｄ）としては、１０以上が望ましく、２０以上がより好ましく、３０以上がさらに好ましい。二軸押出機のＬ／Ｄの上限は通常は６０である。Ｌ／Ｄが１０未満の場合は、混練が不足し、前述した所望の相構造が得られ難くなる傾向がある。
【０１３３】
この際、原料の混合順序は特に制限がなく、全ての原材料を配合後上記の方法により溶融混練する方法、一部の原材料を配合後上記の方法により溶融混練し、これと更に残りの原材料を配合し溶融混練する方法、あるいは一部の原材料を配合後、押出機により溶融混練する途中からサイドフィーダーを用いて残りの原材料を混合する方法など、いずれの方法を用いてもよい。
【０１３４】
また（Ｂ）アミノ基含有化合物と、（Ｃ）エポキシ基を含有するエラストマーの過剰反応による押出ガットのゲル化やそれに伴う靭性の低下を抑制することが好ましく、これを達成するためのスクリューの構成として、切り欠き部を有する撹拌スクリューを使用することが好ましい。ここで「切り欠き」とは、スクリューフライトの山部分を一部削ってできたものをいう。切り欠き部を有する撹拌スクリューは樹脂充填率を高くすることが可能である。溶融樹脂は、撹拌スクリューを連結させたニーディング部を通過する際に、押出機シリンダー温度の影響を受けやすい。切り欠き部を有する撹拌スクリューを使用することで、混練時のせん断により発熱した溶融樹脂が効率的に冷却されるので、混練時の樹脂温度を低下させることが可能となる。また、切り欠き部を有する撹拌スクリューは、従来の樹脂をすりつぶす手法とは異なり、撹拌・掻き混ぜを主体とする混練を行うことができるため、発熱による樹脂の分解を抑制するだけでなく、前述した所望の樹脂相分離構造を得ることが可能となる。
【０１３５】
切り欠き部を有する撹拌スクリューとしては、樹脂充満による溶融樹脂の冷却効率向上、混練性向上の観点から、スクリュー直径をＤとするとスクリューピッチの長さは０．１Ｄ〜０．３Ｄの範囲であり、かつ切り欠き数が１ピッチあたり１０〜１５個である切り欠き部を有する撹拌スクリューであることが好ましい。ここで「スクリューピッチの長さ」とは、スクリューが３６０度回転したときの、スクリューの山部分間のスクリュー長さをいう。
【０１３６】
切り欠き部を有する撹拌型スクリューについては、スクリューの全長Ｌの３％以上になるように導入することが好ましく、更には５％以上になるように導入することがより好ましい。その上限としては２０％以下が好ましく１５％以下がより好ましい。
【０１３７】
また（Ｂ）アミノ基含有化合物と、（Ｃ）エポキシ基を含有するエラストマーの過剰反応による押出ガットのゲル化やそれに伴う靭性の低下を抑制することが好ましく、押出機のシリンダー温度を（Ａ）ポリフェニレンスルフィド樹脂の融点よりも低い温度に低下させて溶融混練する方法が好ましく例示できる。このように押出機のシリンダー温度を（Ａ）ポリフェニレンスルフィド樹脂の融点よりも低い温度に低下させることにより、（Ｂ）アミノ基含有化合物と（Ｃ）エポキシ基を含有するエラストマーの過剰反応を抑制するとともに、溶融混練時の溶融粘度を増加させることができ、上述した切り欠き部を有する撹拌型スクリューによる撹拌をより強く効率的に行うことができる。その結果、（Ｂ）アミノ基含有化合物と（Ｃ）エポキシ基を含有するエラストマーの反応を効率よく行うことができ、（Ａ）ポリフェニレンスルフィド樹脂が連続相を、（Ｂ）アミノ基含有化合物、（Ｃ）エポキシ基を含有するエラストマーが分散相を形成する相構造を得られやすくなる
具体的には、押出機のシリンダー温度は用いる（Ａ）ポリフェニレンスルフィド樹脂の融点によるため一概には言えないが、２３０℃以上２８５℃以下が好ましい範囲として例示できる。また、押出機のシリンダーブロックの内、３０〜８０％が上記温度範囲であることが好ましく、５０〜８０％が上記温度範囲であることがより好ましい。更に、上述した切り欠き部を有する撹拌型スクリューによる冷却および撹拌を効率的に行う観点から、切り欠き部を有する撹拌型スクリューが組み込まれている箇所に対応するシリンダーブロックを上記温度範囲とすることが特に好ましい。
【０１３８】
本発明のポリフェニレンスルフィド樹脂組成物は、任意の方法により成形して成形品を得ることが可能である。成形方法としては、例えば押出成形、射出成形、中空成形、カレンダ成形、圧縮成形、真空成形、発泡成形、ブロー成形、回転成形等が挙げられる。特に、本発明におけるポリフェニレンスルフィド樹脂組成物は、溶融粘度が比較的高いことから、成形時のドローダウンを抑制する観点から、ブロー成形で成形品を得ることが好ましい。ブロー成形としては、押出ブロー成形や射出ブロー成形が挙げられ、ダイレクトブロー、エクスチェンジブローなどの多層ブロー、サクションブローなどの多次元ブロー、インジェクションブロー、射出延伸ブローなどが挙げられる。また、本発明のポリフェニレンスルフィド樹脂組成物は、非常に柔軟で靭性に極めて優れると共に、耐熱老化性に優れる特徴から、比較的成形加工温度が高く、溶融滞留時間の長い押出成形用途としても特に有用である。押出成形により得られる成形品としては、丸棒、角棒、シート、フィルム、チューブ、パイプなどが挙げられ、更に具体的な用途としては、給湯器モーター、エアコンモーター、駆動モーター用などの電気絶縁材料、フィルムコンデンサー、スピーカー振動板、記録用の磁気テープ、プリント基板材料、プリント基板周辺部品、半導体パッケージ、半導体搬送トレイ、工程・離型フィルム、保護フィルム、自動車用フィルムセンサー、ワイヤーケーブルの絶縁テープ、リチウムイオン電池内の絶縁ワッシャー、熱水や冷却水、化学薬品用のチューブ、自動車用の燃料チューブ、熱水配管、化学プラントなどの薬品配管、超純水や超高純度溶媒用の配管、自動車配管、自動車冷却配管、フロンや超臨界二酸化炭素冷媒用の配管パイプ、研磨装置用のワークピース保持リングなどが例示できる。その他、ハイブリッド自動車や電気自動車、鉄道、発電設備のモーターコイル用巻線の被覆成形体、家電用の耐熱電線ケーブル、自動車内の配線に使用されるフラットケーブル等のワイヤーハーネスやコントロールワイヤー、通信、伝送用、高周波用、オーディオ用、計測用などの信号用トランスまたは車載用トランスの巻線の被覆成形体などが例示できる。
【０１３９】
射出成形やブロー成形により得られる成形品の用途としては、発電機、電動機、変圧器、変流器、電圧調整器、整流器、インバーター、継電器、電力用接点、開閉器、機遮断機、ナイフスイッチ、他極ロッド、電気部品キャビネットなどの電気機器部品、センサー、ＬＥＤランプ、コネクター、ソケット、抵抗器、リレーケース、小型スイッチ、コイルボビン、コンデンサー、バリコンケース、光ピックアップ、発振子、各種端子板、変成器、プラグ、プリント基板、チューナー、スピーカー、マイクロフォン、ヘッドフォン、小型モーター、磁気ヘッドベース、パワーモジュール、半導体、液晶、ＦＤＤキャリッジ、ＦＤＤシャーシ、モーターブラッシュホルダー、パラボラアンテナ、コンピューター関連部品等に代表される電子部品；ＶＴＲ部品、テレビ部品、アイロン、ヘアードライヤー、炊飯器部品、電子レンジ部品、音響部品、オーディオ・レーザーディスク（登録商標）・コンパクトディスク等の音声機器部品、照明部品、冷蔵庫部品、エアコン部品、タイプライター部品、ワードプロセッサー部品等に代表される家庭・事務電気製品部品；オフィスコンピューター関連部品、電話器関連部品、ファクシミリ関連部品、複写機関連部品、洗浄用治具、モーター部品、ライター、タイプライターなどに代表される機械関連部品：顕微鏡、双眼鏡、カメラ、時計等に代表される光学機器・精密機械関連部品；オルタネーターターミナル、オルタネーターコネクター、ＩＣレギュレーター、ライトディヤー用ポテンシオメーターベース、排気ガスバルブ等の各種バルブ、自動車冷却配管、燃料関係・排気系・吸気系各種パイプとダクト、ターボダクト、エアーインテークノズルスノーケル、インテークマニホールド、燃料ポンプ、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキパッド摩耗センサー、エアコン用サーモスタットベース、暖房温風フローコントロールバルブ、ラジエーターモーター用ブラッシュホルダー、ウォーターポンプインペラー、タービンベイン、ワイパーモーター関係部品、デュストリビューター、スタータースイッチ、スターターリレー、トランスミッション用ワイヤーハーネス、ウィンドウォッシャーノズル、エアコンパネルスイッチ基板、燃料関係電磁気弁用コイル、ヒューズ用コネクター、ホーンターミナル、電装部品絶縁板、ステップモーターローター、ランプソケット、ランプリフレクター、ランプハウジング、ブレーキピストン、ソレノイドボビン、エンジンオイルフィルター、点火装置ケース等の自動車・車両関連部品、携帯電話、ノート型パソコン、ビデオカメラ、ハイブリッド自動車、電気自動車などの一次電池または二次電池用のガスケット等々を例示できる。
【０１４０】
中でも、ハイブリッド自動車や電気自動車、鉄道、発電設備のモーターコイル用巻線の被覆成形体や、高温環境下に晒される自動車の燃料関係・排気系・吸気系各種パイプとダクト、とりわけターボダクトとして有用である。
【０１４１】
特に、本発明のポリフェニレンスルフィド樹脂組成物は、靱性、柔軟性、耐久性さらに耐酸性に優れる特徴を活かして、内燃機関の排気凝縮水に触れるダクトとして好適に用いられる。なお、ここで言う排気凝縮水とは、自動車を初めとする内燃機関の排気ガスが冷却され凝縮した、アンモニア、硫酸、塩素、硝酸、酢酸、炭酸などに由来する腐食性の強いイオンを含んだ水のことである。内燃機関の排気凝縮水に触れるダクトとしてより具体的には、自然吸気エンジンの吸気ダクト、過給気エンジンの吸気ダクト、中でもエアクリーナーからターボチャージャーおよび／またはスーパーチャージャー間の吸気ダクト、ターボチャージャーおよび／またはスーパーチャージャーからインタークーラー間の吸気ダクト、インタークーラーから内燃機関までの間の吸気ダクトとして使用できる。特に、本発明の樹脂組成物からなる成形品は、ポリアミド樹脂に比較して優れた耐久性と耐酸性を兼ね備えることから、ターボチャージャーおよび／またはスーパーチャージャーからインタークーラー間の吸気ダクトとして有用である。
【実施例】
【０１４２】
以下、実施例を挙げて本発明の効果をさらに具体的に説明するが、本発明はこれら実施例に限定されるものでは無い。各実施例および比較例における基礎評価は、次の方法により行った。【０１４３】
（１）射出成形
各実施例および比較例により得られたペレットについて、住友重機械製射出成形機ＳＥ７５−ＤＵＺを用い、シリンダー温度３００℃、金型温度１５０℃とする条件にて、ＡＳＴＭ１号ダンベル試験片を射出成形した。【０１４４】
（２）初期の２３℃引張特性
前記、射出成形したＡＳＴＭ１号ダンベルについて、２３℃条件下、テンシロンＵＴＡ２．５Ｔ引張試験機を用い、チャック間距離１１４ｍｍ、試験間距離１００ｍｍ、引張速度１０ｍｍ／ｍｉｎの条件で引張特性を評価した。【０１４５】
（３）１７０℃×７００ｈｒ耐久処理後の２３℃引張特性
前記、射出成形したＡＳＴＭ１号ダンベルについて、１７０℃に加熱したエスペック製ＰＨＨ２０２熱風乾燥機中にて７００ｈｒ処理した後、室温で２４ｈｒ放冷した。【０１４６】
次いで、テンシロンＵＴＡ２．５Ｔ引張試験機を用い、２３℃条件下、チャック間距離１１４ｍｍ、試験間距離１００ｍｍ、引張速度１０ｍｍ／ｍｉｎの条件で引張特性を評価した。【０１４７】
（４）排気凝縮水浸漬処理後の２３℃引張特性
前記、射出成形したＡＳＴＭ１号ダンベルについて、排気凝縮水を模した液体（ｐＨ３、Ｃｌ−：〜３００ｐｐｍ、ＮＯ２−：〜４００ｐｐｍ、ＮＯ３−：〜４００ｐｐ、ＳＯ３−：〜３００ｐｐｍ、ＳＯ４２−：〜１３００ｐｐｍ、ＨＣＨＯ：〜４００ｐｐｍ、ＨＣＯＯＨ：〜４００ｐｐｍ、ＣＨ３ＣＯＯＨ：〜２０００ｐｐｍ）中に８０℃×１２ｈｒの条件で完全浸漬し、１５０℃×１２ｈｒで乾燥するサイクルを５回繰り返した。【０１４８】
次いで、テンシロンＵＴＡ２．５Ｔ引張試験機を用い、２３℃条件下、チャック間距離１１４ｍｍ、試験間距離１００ｍｍ、引張速度１０ｍｍ／ｍｉｎの条件で引張特性を評価した。【０１４９】
（５）分散相および分散相内の二次分散相の数平均分散粒子径
前記、射出成形したＡＳＴＭ１号ダンベル試験片の中央部を樹脂の流れ方向に対して直角方向に切断し、その断面の中心部から、−２０℃で０．１μｍ以下の薄片をウルトラミクロトームにより切削した。その後、四酸化ルテニウムにより染色したサンプルと無染色のサンプルを調製した。これらを日立製作所製Ｈ−７１００型透過型電子顕微鏡（分解能（粒子像）０．３８ｎｍ、倍率５０〜６０万倍）にて、任意の異なる１０箇所を１０００〜１００００倍に拡大して写真撮影を行った。Ｓｃｉｏｎ  Ｃｏｒｐｏｒａｔｉｏｎ製画像解析ソフト「Ｓｃｉｏｎ  Ｉｍａｇｅ」を用いて、電子顕微鏡写真中に存在する各成分の分散粒子について、任意の異なる分散粒子を１０個選び、それぞれの分散相について長径および短径を求め、それらの平均値を算出しこれを数平均分散粒子径とした。なお、分散粒子の成分の同定は、無染色時の相のコントラスト差と、四酸化ルテニウム染色時の相のコントラスト差を比較することで決定した。【０１５０】
（６）溶融粘度測定
各実施例および比較例により得られたペレットについて、試験温度３００℃、剪断速度１２１６／ｓ、キャピラリー長１０ｍｍ、キャピラリー径１ｍｍの条件下、東洋精機製キャピログラフを用いて測定した。【０１５１】
（７）圧力繰り返し試験
各実施例および比較例により得られたペレットについて、ダイレクトブロー成形機に供し、シリンダー温度３００℃、金型温度１２０℃の条件にて、肉厚３ｍｍ、φ８０ｍｍ、長さ４００ｍｍの中空成形体を成形した。これを１７０℃に加熱したエスペック製ＰＨＨ２０２熱風乾燥機中にて７００ｈｒ処理した後、室温で２４ｈｒ放冷した。圧縮空気を導入して内圧が０ｋＰａから２００ｋＰａになるように加圧する操作を１０００回繰り返し、圧力漏れが発生した回数に応じて、以下の通り評価した。
Ｅｘｃｅｌｌｅｎｔ:圧力漏れなし
Ｇｏｏｄ:５００回以上〜１０００回未満
Ｂａｄ：５００回未満
各実施例および比較例に用いた原材料について、以下の参考例に示す。【０１５２】
［参考例１］（Ａ）ＰＰＳ樹脂：Ａ−１
撹拌機付きの７０リットルオートクレーブに、４７．５％水硫化ナトリウム８２６７．３７ｇ（７０．００モル）、９６％水酸化ナトリウム２９５７．２１ｇ（７０．９７モル）、Ｎ−メチル−２−ピロリドン（ＮＭＰ）１１４３４．５０ｇ（１１５．５０モル）、酢酸ナトリウム２５８３．００ｇ（３１．５０モル）、及びイオン交換水１０５００ｇを仕込み、常圧で窒素を通じながら２４５℃まで約３時間かけて徐々に加熱し、水１４７８０．１ｇおよびＮＭＰ２８０ｇを留出した後、反応容器を１６０℃に冷却した。仕込みアルカリ金属硫化物１モル当たりの系内残存水分量は、ＮＭＰの加水分解に消費された水分を含めて１．０６モルであった。また、硫化水素の飛散量は、仕込みアルカリ金属硫化物１モル当たり０．０２モルであった。【０１５３】
次にｐ−ジクロロベンゼン１０２３５．４６ｇ（６９．６３モル）、ＮＭＰ９００９．００ｇ（９１．００モル）を加え、反応容器を窒素ガス下に密封し、２４０ｒｐｍで撹拌しながら、０．６℃／分の速度で２３８℃まで昇温した。２３８℃で９５分反応を行った後、０．８℃／分の速度で２７０℃まで昇温した。２７０℃で１００分反応を行った後、１２６０ｇ（７０モル）の水を１５分かけて圧入しながら２５０℃まで１．３℃／分の速度で冷却した。その後２００℃まで１．０℃／分の速度で冷却してから、室温近傍まで急冷した。【０１５４】
内容物を取り出し、２６３００ｇのＮＭＰで希釈後、溶剤と固形物をふるい（８０ｍｅｓｈ）で濾別し、得られた粒子を３１９００ｇのＮＭＰで洗浄、濾別した。これを、５６０００ｇのイオン交換水で数回洗浄、濾別した後、０．０５重量％酢酸水溶液７００００ｇで洗浄、濾別した。７００００ｇのイオン交換水で洗浄、濾別した後、得られた含水ＰＰＳ粒子を８０℃で熱風乾燥し、１２０℃で減圧乾燥した。得られたＡ−１は、溶融粘度が２００Ｐａ・ｓ（３１０℃、剪断速度１０００／ｓ）であった。【０１５５】
［参考例２］（Ｂ）アミノ基含有化合物：Ｂ−１
市販のナイロン１２（アルケマ製“リルサミド”ＡＥＳＮＯＴＬ）を用いた。【０１５６】
［参考例３］（Ｂ）アミノ基含有化合物：Ｂ−２
市販のナイロン６１０（東レ製“アミラン” ＣＭ２０２１）を用いた。【０１５７】
［参考例４］（Ｂ）アミノ基含有化合物：Ｂ−３
市販のポリ（エーテルイミド−シロキサン）ブロック共重合体（ＳＡＢＩＣイノベーティブプラスチックス製“ＳＩＬＴＥＭ”１５００）を用いた。【０１５８】
［参考例５］（Ｃ）官能基を含有するエラストマー：Ｃ−１
市販のエチレン・グリシジルメタクリレート共重合体（住友化学製“ボンドファースト”７Ｍ）を用いた。【０１５９】
［参考例６］（Ｃ’）エポキシ基以外の官能基を含有するエラストマー：Ｃ’−１
市販の無水マレイン酸変性エチレン・１−ブテン共重合体（三井化学製“タフマー”ＭＨ５０２０）を用いた。【０１６０】
［参考例７］（Ｄ）官能基を含有しないエラストマー：Ｄ−１
市販のエチレン・１−ブテン共重合体（三井化学製“タフマー”ＴＸ−６１０）を用いた。【０１６１】
［参考例８］（Ｅ）相溶化剤：Ｅ−１
イソシアネート基を有するシランカップリング剤として、３−イソシアネートプロピルトリエトキシシラン（信越化学工業製ＫＢＥ−９００７）を用いた。【０１６２】
［実施例１〜７、比較例１〜４、６〜７］
表１、２および３に示す各原料を、表１、２および３に示す割合でドライブレンドした後、真空ベントを具備した日本製鋼所製ＴＥＸ３０α型二軸押出機（Ｌ／Ｄ＝４５、ニーディング部３箇所、切り欠き部を有するスクリューの割合１０％）を用い（混練方法：ａ）、シリンダー温度２３０℃、スクリュー回転数３００ｒｐｍにて溶融混練し、ストランドカッターによりペレット化した。１３０℃で一晩乾燥したペレットを前述した方法で射出成形し、各種物性評価を行った。また、１３０℃で一晩乾燥したペレットを前述した方法でダイレクトブロー成形し、圧力繰り返し試験を行った。【０１６３】
［比較例５］
表３に示す各原料を、表３に示す割合でドライブレンドした後、真空ベントを具備した日本製鋼所製ＴＥＸ３０α型二軸押出機（Ｌ／Ｄ＝４５、ニーディング部３箇所、切り欠き部を有するスクリューの割合０％）を用い（混練方法：ｂ）、シリンダー温度２８０℃、スクリュー回転数３００ｒｐｍにて溶融混練し、ストランドカッターによりペレット化した。１３０℃で一晩乾燥したペレットを前述した方法で射出成形し、各種物性評価を行った。また、１３０℃で一晩乾燥したペレットを前述した方法でダイレクトブロー成形し、圧力繰り返し試験を行った。【０１６４】
［比較例８］（特許文献５記載の方法）
ポリフェニレンスルフィド樹脂（Ａ−１）１００重量部に対して、官能基を含有するエラストマー（Ｃ−１）を６重量部、官能基を含有しないエラストマー（Ｄ−１）を２０重量部混合し、真空ベントを具備した日本製鋼所製ＴＥＸ３０α型二軸押出機（Ｌ／Ｄ＝４５、ニーディング部３箇所、切り欠き部を有するスクリューの割合１０％）を用い（混練方法：ａ）、シリンダー温度２８０℃、スクリュー回転数３００ｒｐｍにて溶融混練し、ストランドカッターによりペレット化した。このように製造された変性ポリフェニレンスルフィド樹脂をＡ’−１とする。【０１６５】
次に、変性ポリフェニレンスルフィド樹脂（Ａ’−１）１２６重量部に対して、ポリアミド樹脂（Ｂ−１）を５０重量部、その他の官能基を含有するエラストマー（Ｃ’−１）を２４重量部混合し、真空ベントを具備した日本製鋼所製ＴＥＸ３０α型二軸押出機（Ｌ／Ｄ＝４５、ニーディング部３箇所、切り欠き部を有するスクリューの割合１０％）を用い（混練方法：ａ）、シリンダー温度２８０℃、スクリュー回転数３００ｒｐｍにて溶融混練し、ストランドカッターによりペレット化した。なお、最終的に得られた樹脂組成物は、表３に示す各原料を表３に示す配合量で配合したものである。１３０℃で一晩乾燥したペレットを前述した方法で射出成形し、各種物性評価を行った。また、１３０℃で一晩乾燥したペレットを前述した方法でダイレクトブロー成形し、圧力繰り返し試験を行った。【０１６６】
［比較例９］（特許文献３記載の方法）
ポリフェニレンスルフィド樹脂（Ａ−１）１００重量部に対して、官能基を含有するエラストマー（Ｃ−１）を１８重量部、官能基を含有しないエラストマー（Ｄ−１）を２２重量部混合し、真空ベントを具備した日本製鋼所製ＴＥＸ３０α型二軸押出機（Ｌ／Ｄ＝４５、ニーディング部３箇所、切り欠き部を有するスクリューの割合１０％）を用い（混練方法ａ）、シリンダー温度２８０℃、スクリュー回転数３００ｒｐｍにて溶融混練し、ストランドカッターによりペレット化した。このように製造された変性ポリフェニレンスルフィド樹脂をＡ’−２とする。【０１６７】
次に、ポリアミド樹脂（Ｂ−１）４４重量部に対して、その他の官能基を含有するエラストマー（Ｃ’−１）を３７重量部混合し、真空ベントを具備した日本製鋼所製ＴＥＸ３０α型二軸押出機（Ｌ／Ｄ＝４５、ニーディング部３箇所、切り欠き部を有するスクリューの割合１０％）を用い（混練方法：ａ）、シリンダー温度２５０℃、スクリュー回転数３００ｒｐｍにて溶融混練し、ストランドカッターによりペレット化した。このように製造された変性ポリアミド樹脂をＢ’−１とする。【０１６８】
そして、変性ポリフェニレンスルフィド樹脂（Ａ’−２）と、変性ポリアミド樹脂（Ｂ’−１）とを、表３に示した組成となるようにドライブレンドした後、真空ベントを具備した日本製鋼所製ＴＥＸ３０α型二軸押出機（Ｌ／Ｄ＝４５、ニーディング部３箇所、切り欠き部を有するスクリューの割合１０％）を用い（混練方法：ａ）、シリンダー温度２８０℃、スクリュー回転数３００ｒｐｍにて溶融混練し、ストランドカッターによりペレット化した。なお、最終的に得られた樹脂組成物は、表３に示す各原料を表３に示す配合量で配合したものである。１３０℃で一晩乾燥したペレットを前述した方法で射出成形し、各種物性評価を行った。また、１３０℃で一晩乾燥したペレットを前述した方法でダイレクトブロー成形し、圧力繰り返し試験を行った。【０１６９】
【表１】
2018003700.tif 000006
【０１７０】
【表２】
2018003700.tif 000007
【０１７１】
【表３】
2018003700.tif 000008
【０１７２】
上記実施例と比較例の結果を比較して説明する。【０１７３】
比較例１、２では、（Ａ）ポリフェニレンスルフィド樹脂が連続相を形成しているものの、（Ｃ）エポキシ基を含有するエラストマーの配合量が少ないため、引張弾性率は１０００ＭＰａを越え、柔軟性は不十分であった。【０１７４】
比較例３では、（Ｃ）エポキシ基を含有するエラストマーの配合量が多いため、引張弾性率が低く柔軟であるものの、エラストマーが連続相を形成するため、１７０℃×７００ｈ後の引張伸度は著しく低下した。【０１７５】
また、比較例４は、（Ｂ）アミノ基含有化合物として、（Ｂ）ポリアミドのみの配合では、引張弾性率は１０００ＭＰａを越え、柔軟性は不十分であった。【０１７６】
実施例１では、（Ｂ）アミノ基含有化合物、（Ｃ）エポキシ基を含有するエラストマーを溶融混練することで、引張弾性率が１０００ＭＰａ以下と柔軟でありながら、（Ａ）ポリフェニレンスルフィド樹脂が連続相を形成しているため、１７０℃×７００ｈ処理後も、引張伸度が比較的高く保持されており、優れた耐熱老化性を示すと同時に、排気凝縮水浸漬後も高い引張伸度を保持している。また、圧力繰り返し試験にて、６５０サイクル目で圧力漏れが認められた。【０１７７】
一方、比較例５では、実施例１と同様の組成で溶融混練を行ったものの、撹拌型のミキシングスクリューを用いなかったため、せん断発熱が大きくなった結果、樹脂加工温度の実測値が３８０℃と高温となることで（Ｂ）アミノ基含有化合物と（Ｃ）エポキシ基を含有するエラストマーが過剰に反応し、ゲル化した結果、（Ｂ）アミノ基含有化合物の分散相が粗大分離し、（Ａ）ポリフェニレンスルフィド樹脂と（Ｂ）アミノ基含有化合物の共連続構造を形成した。その結果、初期物性は比較的良好であったものの、１７０℃×７００ｈ処理後の引張伸度は著しく低下し、圧力繰り返し試験にて、１５０サイクル目で圧力漏れが認められた。また、排気凝縮水浸漬後の引張伸度低下も認められた。【０１７８】
実施例２〜４では、（Ａ）ポリフェニレンスルフィド樹脂、（Ｂ）アミノ基含有化合物、（Ｃ）エポキシ基を含有するエラストマー、（Ｄ）官能基を含有しないエラストマーの合計を１００重量％とした時、（Ｃ）エポキシ基を含有するエラストマーと（Ｄ）官能基を含有しないエラストマー成分の合計を３５〜４５重量％と、実施例１と比較して増加させたことで、飛躍的な引張弾性率の低下が認められた。一方で、（Ａ）ポリフェニレンスルフィド樹脂が連続相を形成しているため、実施例１と同様に、耐熱老化性も良好であった。その結果、圧力繰り返し試験にて、１０００サイクル実施後も圧力漏れが認められなかった。また、実施例１と同様に、耐薬品性も良好であった。【０１７９】
一方、比較例６では、（Ａ）ポリフェニレンスルフィド樹脂、（Ｂ）アミノ基含有化合物、（Ｄ）官能基を含有しないエラストマーで溶融混練を行ったため、（Ｂ）アミノ基含有化合物と（Ｄ）官能基を含有しないエラストマー間の反応が起こらなかった。そのため、（Ａ）ポリフェニレン樹脂とエラストマーの共連続構造が認められ、結果、実施例２と比較して耐熱老化性が著しく低下すると共に、耐薬品性の低下も認められた。【０１８０】
また、比較例７では、（Ａ）ポリフェニレンスルフィド樹脂、（Ｂ）アミノ基含有化合物、および（Ｃ’−１）無水マレイン酸変性エラストマーで溶融混練を行ったため、（Ｂ）ポリアミド樹脂と（Ｃ’−１）無水マレイン酸変性エラストマーで反応するものの増粘効果が得られず、結果、（Ｂ）アミノ基含有化合物の連続相が形成された。結果、実施例２と比較して耐熱老化性、および耐薬品性が著しく低下した。【０１８１】
実施例５では、相溶化剤としてシランカップリング剤を添加することで、（Ｃ）エポキシ基を含有するエラストマーからなる分散相中の（Ｂ）アミノ基含有化合物の二次分散相の数平均分散粒子径が小さくなり、実施例３と比較して耐熱老化性、耐薬品性の向上が認められた。【０１８２】
実施例６および７では、（Ｂ）アミノ基含有化合物として、（Ｂ−２）ポリアミド６１０、または（Ｂ−３）ポリエーテルイミドシロキサン共重合体を用いて、（Ｃ）エポキシ基を含有するエラストマーと（Ｄ）官能基を含有しないエラストマーを溶融混練することで、（Ａ）ポリフェニレンスルフィド樹脂が連続相を形成するとともに、飛躍的な引張弾性率の低下が認められた。その結果、圧力繰り返し試験にて、１０００サイクル実施後も圧力漏れが認められなかった。【０１８３】
一方、比較例８および９では、（Ｃ）エポキシ基を含有するエラストマーと（Ｃ’−１）無水マレイン酸変性エラストマーと（Ｄ）官能基を含有しないエラストマーを併用して溶融混練を行ったため、（Ｂ）アミノ基含有化合物と（Ｃ’−１）無水マレイン酸変性エラストマーが優先的に反応した結果、増粘効果が得られず、（Ａ）ポリフェニレンスルフィドと（Ｂ）アミノ基含有化合物の共連続相が形成した。結果、初期物性は比較的良好であったものの、１７０℃×７００ｈ処理後の引張伸度は著しく低下し、圧力繰り返し試験にて、それぞれ、３５０回、４４０回目のサイクルで圧力漏れが認められた。また、排気凝縮水浸漬後の引張伸度低下も認められた。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
（Ａ）ポリフェニレンスルフィド樹脂、（Ｂ）アミノ基含有化合物、および（Ｃ）エポキシ基を含有するエラストマーを配合してなる樹脂組成物であって、前記（Ｂ）アミノ基含有化合物がポリアミド樹脂およびポリエーテルイミドシロキサン共重合体から選択される少なくとも１種であり、（Ａ）ポリフェニレンスルフィド樹脂、（Ｂ）アミノ基含有化合物、および（Ｃ）エポキシ基を含有するエラストマーの合計を１００重量％としたとき、（Ｃ）エポキシ基を含有するエラストマーの配合量が２４重量％以上、７０重量％以下であり、その樹脂組成物からなる成形品を透過型電子顕微鏡により観察したモルフォロジーにおいて、（Ａ）ポリフェニレンスルフィド樹脂が連続相を、（Ｂ）アミノ基含有化合物および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。
【請求項２】
（Ａ）ポリフェニレンスルフィド樹脂１００重量部に対して、（Ｂ）アミノ基含有化合物０．０１〜２００重量部、および（Ｃ）エポキシ基を含有するエラストマー３０重量部を超え、２００重量部以下を配合してなる請求項１に記載のポリフェニレンスルフィド樹脂組成物。
【請求項３】
（Ｂ）アミノ基含有化合物がポリアミド樹脂である請求項１または２に記載のポリフェニレンスルフィド樹脂組成物。
【請求項４】
（Ａ）ポリフェニレンスルフィド樹脂１００重量部に対して、さらに（Ｄ）官能基を含有しないエラストマーを（Ｃ）エポキシ基を含有するエラストマーとの合計が２００重量部以下になるように配合してなる請求項１〜３のいずれかに記載のポリフェニレンスルフィド樹脂組成物。
【請求項５】
前記分散相において、（Ｃ）エポキシ基を含有するエラストマーの分散相内に（Ｂ）アミノ基含有化合物が二次分散相を形成している請求項１〜４のいずれかに記載のポリフェニレンスルフィド樹脂組成物。
【請求項６】
前記ポリフェニレンスルフィド樹脂組成物が、内燃機関の排気凝縮水に触れる吸気ダクト用のポリフェニレンスルフィド樹脂組成物である請求項１〜５のいずれかに記載のポリフェニレンスルフィド樹脂組成物。
【請求項７】
請求項１〜６のいずれかに記載のポリフェニレンスルフィド樹脂組成物からなる成形品。
【請求項８】
前記成形品が中空成形品である請求項７に記載の成形品。
【請求項９】
前記中空成形品が内燃機関の排気凝縮水に触れるダクトである請求項８に記載の成形品。
【請求項１０】
前記ダクトが吸気ダクトである請求項９に記載の成形品。
【請求項１１】
前記吸気ダクトが、過給機エンジン用の吸気ダクトである請求項１０に記載の成形品。
【請求項１２】
前記過給機エンジン用の吸気ダクトが、ターボチャージャーまたはスーパーチャージャーからインタークーラーの間を繋ぐダクトである請求項１１に記載の成形品。
【手続補正２】
【補正対象書類名】明細書
【補正対象項目名】００１７
【補正方法】変更
【補正の内容】
【００１７】
すなわち、本発明は以下の構成を有するものである。
１．（Ａ）ポリフェニレンスルフィド樹脂、（Ｂ）アミノ基含有化合物、および（Ｃ）エポキシ基を含有するエラストマーを配合してなる樹脂組成物であって、前記（Ｂ）アミノ基含有化合物がポリアミド樹脂およびポリエーテルイミドシロキサン共重合体から選択される少なくとも１種であり、（Ａ）ポリフェニレンスルフィド樹脂、（Ｂ）アミノ基含有化合物、および（Ｃ）エポキシ基を含有するエラストマーの合計を１００重量％としたとき、（Ｃ）エポキシ基を含有するエラストマーの配合量が２４重量％以上、７０重量％以下であり、その樹脂組成物からなる成形品を透過型電子顕微鏡により観察したモルフォロジーにおいて、（Ａ）ポリフェニレンスルフィド樹脂が連続相を、（Ｂ）アミノ基含有化合物および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。
２．（Ａ）ポリフェニレンスルフィド樹脂１００重量部に対して、（Ｂ）アミノ基含有化合物０．０１〜２００重量部、および（Ｃ）エポキシ基を含有するエラストマー３０重量部を超え、２００重量部以下を配合してなる前記１に記載のポリフェニレンスルフィド樹脂組成物。
３．（Ｂ）アミノ基含有化合物がポリアミド樹脂である前記１または２に記載のポリフェニレンスルフィド樹脂組成物。
４．（Ａ）ポリフェニレンスルフィド樹脂１００重量部に対して、さらに（Ｄ）官能基を含有しないエラストマーを（Ｃ）エポキシ基を含有するエラストマーとの合計が２００重量部以下になるように配合してなる前記１〜３のいずれかに記載のポリフェニレンスルフィド樹脂組成物。
５．前記分散相において、（Ｃ）エポキシ基を含有するエラストマーの分散相内に（Ｂ）アミノ基含有化合物が二次分散相を形成している前記１〜４のいずれかに記載のポリフェニレンスルフィド樹脂組成物。
６．前記ポリフェニレンスルフィド樹脂組成物が、内燃機関の排気凝縮水に触れる吸気ダクト用のポリフェニレンスルフィド樹脂組成物である前記１〜５のいずれかに記載のポリフェニレンスルフィド樹脂組成物。
７．前記１〜６のいずれかに記載のポリフェニレンスルフィド樹脂組成物からなる成形品。
８．前記成形品が中空成形品である前記７に記載の成形品。
９．前記中空成形品が内燃機関の排気凝縮水に触れるダクトである前記８に記載の成形品。
１０．前記ダクトが吸気ダクトである前記９に記載の成形品。
１１．前記吸気ダクトが、過給機エンジン用の吸気ダクトである前記１０に記載の成形品。
１２．前記過給機エンジン用の吸気ダクトが、ターボチャージャーまたはスーパーチャージャーからインタークーラーの間を繋ぐダクトである前記１１に記載の成形品。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
（Ａ）ポリフェニレンスルフィド樹脂、（Ｂ）ポリアミド樹脂、および（Ｃ）エポキシ基を含有するエラストマーを配合してなる樹脂組成物であって、（Ａ）ポリフェニレンスルフィド樹脂、（Ｂ）ポリアミド樹脂、および（Ｃ）エポキシ基を含有するエラストマーの合計を１００重量％としたとき、（Ｃ）エポキシ基を含有するエラストマーの配合量が２４重量％以上、７０重量％以下であり、その樹脂組成物からなる成形品を透過型電子顕微鏡により観察したモルフォロジーにおいて、（Ａ）ポリフェニレンスルフィド樹脂が連続相を、（Ｂ）ポリアミド樹脂および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。
【請求項２】
（Ａ）ポリフェニレンスルフィド樹脂１００重量部に対して、（Ｂ）ポリアミド樹脂０．０１〜２００重量部、および（Ｃ）エポキシ基を含有するエラストマー３０重量部を超え、２００重量部以下を配合してなる請求項１に記載のポリフェニレンスルフィド樹脂組成物。
【請求項３】
（Ａ）ポリフェニレンスルフィド樹脂１００重量部に対して、さらに（Ｄ）官能基を含有しないエラストマーを（Ｃ）エポキシ基を含有するエラストマーとの合計が２００重量部以下になるように配合してなる請求項１または２に記載のポリフェニレンスルフィド樹脂組成物。
【請求項４】
前記分散相において、（Ｃ）エポキシ基を含有するエラストマーの分散相内に（Ｂ）ポリアミド樹脂が二次分散相を形成している請求項１〜３のいずれかに記載のポリフェニレンスルフィド樹脂組成物。
【請求項５】
前記ポリフェニレンスルフィド樹脂組成物が、内燃機関の排気凝縮水に触れる吸気ダクト用のポリフェニレンスルフィド樹脂組成物である請求項１〜４のいずれかに記載のポリフェニレンスルフィド樹脂組成物。
【請求項６】
請求項１〜５のいずれかに記載のポリフェニレンスルフィド樹脂組成物からなる成形品。
【請求項７】
前記成形品が中空成形品である請求項６に記載の成形品。
【請求項８】
前記中空成形品が内燃機関の排気凝縮水に触れるダクトである請求項７に記載の成形品。
【請求項９】
前記ダクトが吸気ダクトである請求項８に記載の成形品。
【請求項１０】
前記吸気ダクトが、過給機エンジン用の吸気ダクトである請求項９に記載の成形品。
【請求項１１】
前記過給機エンジン用の吸気ダクトが、ターボチャージャーまたはスーパーチャージャーからインタークーラーの間を繋ぐダクトである請求項１０に記載の成形品。
【手続補正２】
【補正対象書類名】明細書
【補正対象項目名】００１７
【補正方法】変更
【補正の内容】
【００１７】
すなわち、本発明は以下の構成を有するものである。
１．（Ａ）ポリフェニレンスルフィド樹脂、（Ｂ）ポリアミド樹脂、および（Ｃ）エポキシ基を含有するエラストマーを配合してなる樹脂組成物であって、（Ａ）ポリフェニレンスルフィド樹脂、（Ｂ）ポリアミド樹脂、および（Ｃ）エポキシ基を含有するエラストマーの合計を１００重量％としたとき、（Ｃ）エポキシ基を含有するエラストマーの配合量が２４重量％以上、７０重量％以下であり、その樹脂組成物からなる成形品を透過型電子顕微鏡により観察したモルフォロジーにおいて、（Ａ）ポリフェニレンスルフィド樹脂が連続相を、（Ｂ）ポリアミド樹脂および（Ｃ）エポキシ基を含有するエラストマーが分散相を形成し、樹脂組成物の引張弾性率（シリンダー温度３００℃、金型温度１５０℃にて射出成形して得たＡＳＴＭ１号ダンベル試験片を、チャック間距離１１４ｍｍ、試験間距離１００ｍｍ、引張速度１０ｍｍ／ｍｉｎの条件で引張試験した弾性率）が１．０ＭＰａ以上１０００ＭＰａ以下であるポリフェニレンスルフィド樹脂組成物。
２．（Ａ）ポリフェニレンスルフィド樹脂１００重量部に対して、（Ｂ）ポリアミド樹脂０．０１〜２００重量部、および（Ｃ）エポキシ基を含有するエラストマー３０重量部を超え、２００重量部以下を配合してなる前記１に記載のポリフェニレンスルフィド樹脂組成物。
３．（Ａ）ポリフェニレンスルフィド樹脂１００重量部に対して、さらに（Ｄ）官能基を含有しないエラストマーを（Ｃ）エポキシ基を含有するエラストマーとの合計が２００重量部以下になるように配合してなる前記１または２に記載のポリフェニレンスルフィド樹脂組成物。
４．前記分散相において、（Ｃ）エポキシ基を含有するエラストマーの分散相内に（Ｂ）ポリアミド樹脂が二次分散相を形成している前記１〜３のいずれかに記載のポリフェニレンスルフィド樹脂組成物。
５．前記ポリフェニレンスルフィド樹脂組成物が、内燃機関の排気凝縮水に触れる吸気ダクト用のポリフェニレンスルフィド樹脂組成物である前記１〜４のいずれかに記載のポリフェニレンスルフィド樹脂組成物。
６．前記１〜５のいずれかに記載のポリフェニレンスルフィド樹脂組成物からなる成形品。
７．前記成形品が中空成形品である前記６に記載の成形品。
８．前記中空成形品が内燃機関の排気凝縮水に触れるダクトである前記７に記載の成形品。
９．前記ダクトが吸気ダクトである前記８に記載の成形品。
１０．前記吸気ダクトが、過給機エンジン用の吸気ダクトである前記９に記載の成形品。
１１．前記過給機エンジン用の吸気ダクトが、ターボチャージャーまたはスーパーチャージャーからインタークーラーの間を繋ぐダクトである前記１０に記載の成形品。
【手続補正３】
【補正対象書類名】明細書
【補正対象項目名】０１４２
【補正方法】変更
【補正の内容】
【０１４２】
以下、実施例を挙げて本発明の効果をさらに具体的に説明するが、本発明はこれら実施例に限定されるものでは無い。なお、実施例７は参考例とする。各実施例および比較例における基礎評価は、次の方法により行った。
【国際調査報告】
2018003700.tif 000009
2018003700.tif 000010
2018003700.tif 000011
2018003700.tif 000012